(57)【特許請求の範囲】
【請求項１】
成分（Ａ）：一般式（１）：
【化１】
0005920524.tif 000017
［式（１）中、Ｒ１及びＲ２は、同一又は異なって、それぞれ、直鎖状若しくは分岐鎖状の炭素数１〜３のアルキル基、直鎖状若しくは分岐鎖状の炭素数１〜３のアルコキシ基、又はハロゲン原子を表す。ｍ及びｎは、それぞれ１〜３の整数を示す。］
で表される少なくとも１種のジアセタール、
成分（Ｂ）：ポリオキシエチレンソルビタンＣ８−Ｃ２２脂肪酸エステル、並びに
成分（Ｃ）：Ｃ１２−Ｃ２２脂肪酸と、亜鉛、マグネシウム及びリチウムよりなる群から選ばれる少なくとも１種の金属からなる脂肪酸金属塩、
を含む組成物であって、
前記組成物中の組成比が、成分（Ａ）１００重量部に対して、成分（Ｂ）０．０５〜５重量部、及び成分（Ｃ）０．５〜１５重量部の範囲である粒状又は粉末状のジアセタール含有組成物。
【請求項２】
成分（Ｂ）１重量部に対して、成分（Ｃ）を０．１〜３００重量部含む請求項１に記載の粒状又は粉末状のジアセタール含有組成物。
【請求項３】
成分（Ｂ）が、ポリオキシエチレンソルビタンＣ８−Ｃ２２脂肪酸トリエステルである請求項１又は２に記載の粒状又は粉末状のジアセタール含有組成物。
【請求項４】
請求項１〜３のいずれかに記載の粒状又は粉末状のジアセタール含有組成物及びポリオレフィン樹脂を含有するポリオレフィン樹脂組成物。
【請求項５】
請求項４に記載のポリオレフィン樹脂組成物を成形して得られる樹脂成形体。
【請求項６】
成分（Ａ）：一般式（１）：
【化２】
0005920524.tif 000018
［式（１）中、Ｒ１及びＲ２は、同一又は異なって、それぞれ、直鎖状若しくは分岐鎖状の炭素数１〜３のアルキル基、直鎖状若しくは分岐鎖状の炭素数１〜３のアルコキシ基、又はハロゲン原子を表す。ｍ及びｎは、それぞれ１〜３の整数を示す。］
で表される少なくとも１種のジアセタールに、
成分（Ｂ）：ポリオキシエチレンソルビタンＣ８−Ｃ２２脂肪酸エステル、並びに
成分（Ｃ）：Ｃ１２−Ｃ２２脂肪酸と、亜鉛、マグネシウム及びリチウムよりなる群から選ばれる少なくとも１種の金属からなる脂肪酸金属塩、
を配合することによるジアセタールの流動性を向上させる方法であって、
前記ジアセタール含有組成物中の組成比が、成分（Ａ）１００重量部に対して、成分（Ｂ）０．０５〜５重量部及び成分（Ｃ）０．５〜１５重量部の範囲である、ジアセタールの流動性を向上させる方法。
【請求項７】
請求項１〜３のいずれかに記載の粒状又は粉末状のジアセタール含有組成物及びポリオレフィン樹脂を混合し、得られたポリオレフィン樹脂組成物を１９０〜２４０℃で成形することを特徴とする、ポリオレフィン樹脂の成形方法。
【発明の詳細な説明】
【技術分野】
【０００１】
本発明は、特定のジベンジリデンソルビトールを含むジアセタール含有組成物、当該組成物を含むポリオレフィン樹脂組成物、及び当該ポリオレフィン樹脂組成物を成形して得られる樹脂成形体に関する。
【背景技術】
【０００２】
ジベンジリデンソルビトール及びその核置換誘導体に代表されるジアセタールは、ポリオレフィン樹脂、特にエチレン、プロピレンのホモポリマー又はそれらを主成分とするコポリマーの核剤として有用な化合物である。ジアセタールは、特に透明性を向上させる効果に優れ、透明性が要求される各種容器等の成形品分野の樹脂添加剤として広く用いられている（例えば、特許文献１）。【０００３】
上記のように、ジアセタールは、樹脂の核剤として非常に優れた効果を有するが、その反面、粉体流動性が悪いため、移送のための配管内、供給ホッパー内、フィーダー内等において付着やブリッジングを起こす傾向がある。その結果、ポリオレフィン樹脂へのジアセタールの供給が一定しないという問題点がある。【０００４】
さらに、ジアセタールは、貯蔵中にブロッキング（粒子が相互に凝集して塊状となる現象）を起こし易い傾向が見られるという問題点を抱えている。【０００５】
そのため、ポリオレフィン樹脂へ配合されるジアセタールを、溶液に分散させ、液体分散物として使用することが知られている（例えば、特許文献２）。しかしながら、特許文献２のように、ジアセタールの液体分散物として用いる場合には、ジアセタールと分散媒とを混和させる工程や、用いられる分散媒を回収する工程が必要となる。このような工程で使用される装置は、工業的な生産において大型化が必要となり、経済的観点から好ましくない。【０００６】
また、ジアセタール含有組成物を特定の形状にさせることや、脂肪酸金属塩を配合することで、粉体流動性を向上させる手法も知られている（例えば、特許文献３及び特許文献４）。しかしながら、このような手法をとっても、十分な粉体流動性が得られず、また、ブロッキングの観点からも、未だ改善の余地を有していた。【０００７】
さらに、ジアセタールは、他の核剤と比較して一般的に融点が高く、ポリオレフィン樹脂と配合し、溶融混練及び各種成形を低温領域（例えば、１９０℃程度）で行った場合、ポリオレフィン樹脂中でジアセタールが十分に分散されない。そのため、従来では、比較的高い温度領域で溶融混練及び各種成形を行わなければならず、ジアセタールの一部熱分解による臭気の発生や、機械的特性への影響等を及ぼす懸念があった。
【先行技術文献】
【特許文献】
【０００８】
【特許文献１】特開２００７−２２９２４号公報
【特許文献２】特表２００２−５２４５９９号公報
【特許文献３】国際公開第９８／３３８５１号
【特許文献４】特開昭和５９−１２９２３９号公報
【発明の概要】
【発明が解決しようとする課題】
【０００９】
本発明は、粒状又は粉末状物であっても、粉体流動性に優れ、かつ貯蔵中のブロッキングを起こし難いジアセタール含有組成物を提供することを目的とする。【００１０】
また、当該ジアセタール含有組成物をポリオレフィン樹脂に配合することで、低温領域下においても、成形加工が可能であるポリオレフィン樹脂組成物を提供することを目的とする。
【課題を解決するための手段】
【００１１】
本発明者らは、かかる現状に鑑み、上記課題を解決すべく鋭意検討を行なった結果、成分（Ａ）である特定のジアセタールと、成分（Ｂ）であるポリオキシエチレンソルビタン脂肪酸エステル、及び成分（Ｃ）である特定の脂肪酸金属塩とを含む、ジアセタール含有組成物が、粉体流動性に優れ、かつ貯蔵中のブロッキングを起こし難いことを見出した。さらに、当該ジアセタール含有組成物を核剤組成物としてポリオレフィン樹脂に含有させることで、低温領域下においても、成形加工が可能であることを見出した。【００１２】
本発明は、かかる知見に基づき、更に検討を加えて完成されたものであり、以下のジアセタール含有組成物、ポリオレフィン樹脂組成物、樹脂成形体、ジアセタールの流動性向上方法、ポリオレフィン樹脂の低温での成形方法等を提供するものである。【００１３】
項１．成分（Ａ）：一般式（１）：【００１４】
【化１】
0005920524.tif 000002
【００１５】
［式（１）中、Ｒ１及びＲ２は、同一又は異なって、それぞれ、直鎖状若しくは分岐鎖状の炭素数１〜３のアルキル基、直鎖状若しくは分岐鎖状の炭素数１〜３のアルコキシ基、又はハロゲン原子を表す。ｍ及びｎは、それぞれ１〜３の整数を示す。］
で表される少なくとも１種のジアセタール、
成分（Ｂ）：ポリオキシエチレンソルビタンＣ８−Ｃ２２脂肪酸エステル、並びに
成分（Ｃ）：Ｃ１２−Ｃ２２脂肪酸と、亜鉛、マグネシウム及びリチウムよりなる群から選ばれる少なくとも１種の金属からなる脂肪酸金属塩、
を含む組成物であって、
前記組成物中の組成比が、成分（Ａ）１００重量部に対して、成分（Ｂ）０．０５〜５重量部、及び成分（Ｃ）０．５〜１５重量部の範囲である粒状又は粉末状のジアセタール含有組成物。【００１６】
項２．成分（Ｂ）１重量部に対して、成分（Ｃ）を０．１〜３００重量部含む項１に記載の粒状又は粉末状のジアセタール含有組成物。【００１７】
項３．成分（Ｂ）が、ポリオキシエチレンソルビタンＣ８−Ｃ２２脂肪酸トリエステルである項１又は２に記載の粒状又は粉末状のジアセタール含有組成物。【００１８】
項４．成分（Ｃ）における脂肪酸金属塩が、ミリスチン酸亜鉛、ミリスチン酸マグネシウム、パルミチン酸亜鉛、パルミチン酸マグネシウム、ステアリン酸亜鉛及びステアリン酸マグネシウムよりなる群から選ばれる少なくとも１種である項１〜３のいずれかに記載の粒状又は粉末状のジアセタール含有組成物。【００１９】
項５．実質的に成分（Ａ）、成分（Ｂ）、及び成分（Ｃ）のみからなる項１〜４のいずれかに記載の粒状又は粉末状のジアセタール含有組成物。【００２０】
項６．実質的に成分（Ａ）、成分（Ｂ）、成分（Ｃ）及び蛍光増白剤のみからなる項１〜４のいずれかに記載の粒状又は粉末状のジアセタール含有組成物。【００２１】
項７．成分（Ａ’）：一般式（２）：【００２２】
【化２】
0005920524.tif 000003
【００２３】
［式（２）中、Ｒ３及びＲ４は、同一又は異なって、それぞれ、直鎖状若しくは分岐鎖状の炭素数１〜３のアルキル基を表す。ｑ及びｒは、それぞれ１又は２である。］
で表される少なくとも１種のジアセタール、
成分（Ｂ’）：ポリオキシエチレン（エチレンオキシド平均付加モル数：２〜３０）ソルビタンＣ８−Ｃ２２脂肪酸トリエステル、並びに
成分（Ｃ’）：ミリスチン酸、パルミチン酸及びステアリン酸よりなる群から選ばれる少なくとも１種の脂肪酸と、亜鉛、マグネシウム及びリチウムよりなる群から選ばれる少なくとも１種の金属からなる脂肪酸金属塩、
を含む組成物であって、
前記組成物中の組成比が、成分（Ａ’）１００重量部に対して、成分（Ｂ’）０．０５〜５重量部及び成分（Ｃ’）０．５〜１５重量部の範囲である粒状又は粉末状のジアセタール含有組成物。【００２４】
項８．成分（Ｂ’）１重量部に対して、成分（Ｃ’）を０．１〜３００重量部含む項７に記載の粒状又は粉末状のジアセタール含有組成物。【００２５】
項９．成分（Ａ）：一般式（１）：【００２６】
【化３】
0005920524.tif 000004
【００２７】
［式（１）中、Ｒ１及びＲ２は、同一又は異なって、それぞれ、直鎖状若しくは分岐鎖状の炭素数１〜３のアルキル基、直鎖状若しくは分岐鎖状の炭素数１〜３のアルコキシ基又はハロゲン原子を表す。ｍ及びｎは、それぞれ１〜３の整数を示す。］
で表される少なくとも１種のジアセタール、
成分（Ｂ）：ポリオキシエチレンソルビタンＣ８−Ｃ２２脂肪酸エステル、並びに
成分（Ｃ）：Ｃ１２−Ｃ２２脂肪酸と、亜鉛、マグネシウム及びリチウムよりなる群から選ばれる少なくとも１種の金属からなる脂肪酸金属塩、
を混合する工程を具備し、
成分（Ａ）１００重量部に対して、成分（Ｂ）０．０５〜５重量部、及び成分（Ｃ）０．５〜１５重量部の範囲である粒状又は粉末状のジアセタール含有組成物を製造する方法。【００２８】
項１０．成分（Ａ’）：一般式（２）：【００２９】
【化４】
0005920524.tif 000005
【００３０】
［式（２）中、Ｒ３及びＲ４は、同一又は異なって、それぞれ、直鎖状若しくは分岐鎖状の炭素数１〜３のアルキル基を表す。ｑ及びｒは、それぞれ１又は２である。］
で表される少なくとも１種のジアセタール、
成分（Ｂ’）：ポリオキシエチレン（エチレンオキシド平均付加モル数：２〜３０）ソルビタンＣ８−Ｃ２２脂肪酸トリエステル、並びに
成分（Ｃ’）：ミリスチン酸、パルミチン酸及びステアリン酸よりなる群から選ばれる少なくとも１種の脂肪酸と、亜鉛、マグネシウム及びリチウムよりなる群から選ばれる少なくとも１種の金属からなる脂肪酸金属塩、
を混合する工程を具備し、
成分（Ａ）１００重量部に対して、成分（Ｂ）０．０５〜５重量部、及び成分（Ｃ）０．５〜１５重量部の範囲である粒状又は粉末状のジアセタール含有組成物を製造する方法。【００３１】
項１１．項１〜８のいずれかに記載の粒状又は粉末状のジアセタール含有組成物、及びポリオレフィン樹脂を含有するポリオレフィン樹脂組成物。【００３２】
項１２．ポリオレフィン樹脂１００重量部に対し、項１〜６のいずれかに記載の粒状又は粉末状のジアセタール含有組成物中の（Ａ）成分が、０．０５〜０．４重量部である項１１に記載のポリオレフィン樹脂組成物。【００３３】
項１３．ポリオレフィン樹脂１００重量部に対し、項７又は８に記載の粒状又は粉末状のジアセタール含有組成物中の（Ａ’）成分が、０．０５〜０．４重量部である項１１に記載のポリオレフィン樹脂組成物。【００３４】
項１４．項１〜８のいずれかに記載の粒状又は粉末状のジアセタール含有組成物、及びポリオレフィン樹脂を混合する工程を具備する
項１１〜項１３のいずれかに記載のポリオレフィン樹脂組成物を製造する方法。【００３５】
項１５．項１１〜１３のいずれかに記載のポリオレフィン樹脂組成物を成形して得られる樹脂成形体。【００３６】
項１６．成分（Ａ）：一般式（１）：【００３７】
【化５】
0005920524.tif 000006
【００３８】
［式（１）中、Ｒ１及びＲ２は、同一又は異なって、それぞれ、直鎖状若しくは分岐鎖状の炭素数１〜３のアルキル基、直鎖状若しくは分岐鎖状の炭素数１〜３のアルコキシ基、又はハロゲン原子を表す。ｍ及びｎは、それぞれ１〜３の整数を示す。］
で表される少なくとも１種のジアセタールに、
成分（Ｂ）：ポリオキシエチレンソルビタンＣ８−Ｃ２２脂肪酸エステル、並びに
成分（Ｃ）：Ｃ１２−Ｃ２２脂肪酸と、亜鉛、マグネシウム及びリチウムよりなる群から選ばれる少なくとも１種の金属からなる脂肪酸金属塩、
を配合することによるジアセタールの流動性を向上させる方法であって、
前記ジアセタール含有組成物中の組成比が、成分（Ａ）１００重量部に対して、成分（Ｂ）０．０５〜５重量部及び成分（Ｃ）０．５〜１５重量部の範囲である
前記ジアセタールの流動性を向上させる方法。【００３９】
項１７．成分（Ｂ）１重量部に対して、成分（Ｃ）０．１〜３００重量部を含む項１６に記載のジアセタールの流動性を向上させる方法。【００４０】
項１８．成分（Ｂ）が、ポリオキシエチレンソルビタンＣ８−Ｃ２２脂肪酸トリエステルである項１６又は１７に記載のジアセタールの流動性を向上させる方法。【００４１】
項１９．成分（Ｃ）における脂肪酸金属塩が、ミリスチン酸亜鉛、ミリスチン酸マグネシウム、パルミチン酸亜鉛、パルミチン酸マグネシウム、ステアリン酸亜鉛及びステアリン酸マグネシウムよりなる群から選ばれる少なくとも１種である項１６〜１８のいずれかに記載のジアセタールの流動性を向上させる方法。【００４２】
項２０．項１〜８のいずれかに記載の粒状又は粉末状のジアセタール含有組成物、及びポリオレフィン樹脂を混合し、得られたポリオレフィン樹脂組成物を１９０〜２４０℃で成形することを特徴とする、ポリオレフィン樹脂の成形方法。
【発明の効果】
【００４３】
本発明のジアセタール含有組成物によると、粉体流動性に優れるため、例えば、原料供給の際、移送のための配管内、供給ホッパー内、フィーダー内等において、ブリッジングを抑制することができる。また、ジアセタール含有組成物の貯蔵中において、ブロッキングを起こし難いため、貯蔵安定性に優れる。【００４４】
さらに、本発明のポリオレフィン組成物は、前記ジアセタール含有組成物を用いることで、低温領域下においても成形加工が可能である。
【図面の簡単な説明】
【００４５】
【図１】実施例において、「５．金属への付着性評価(フィーダーテスト)」で用いた２軸スクリュー型フィーダーを模式的に表した図である。
【図２】「５．金属への付着性評価(フィーダーテスト)」において、実施例２のジアセタール含有組成物をフィーダーを用いて送り出した後にみられる２軸型スクリュー（フィーダースクリュー）への付着状況を示す写真である。
【図３】「５．金属への付着性評価(フィーダーテスト)」において、比較例１のジアセタールをフィーダーを用いて送り出した後にみられる２軸型スクリュー（フィーダースクリュー）への付着状況を示す写真である。
【図４】実施例２及び比較例１について、「６．せん断試験(内部摩擦角の評価)」に従い、横軸に垂直応力、縦軸にせん断応力をプロットしたグラフである。
【図５】実施例１について、「６．せん断試験(内部摩擦角の評価)」に従い、横軸に垂直応力、縦軸にせん断応力をプロットしたグラフである。
【図６】実施例３について、「６．せん断試験(内部摩擦角の評価)」に従い、横軸に垂直応力、縦軸にせん断応力をプロットしたグラフである。
【図７】実施例４について、「６．せん断試験(内部摩擦角の評価)」に従い、横軸に垂直応力、縦軸にせん断応力をプロットしたグラフである。
【図８】実施例５について、「６．せん断試験(内部摩擦角の評価)」に従い、横軸に垂直応力、縦軸にせん断応力をプロットしたグラフである。
【図９】実施例６について、「６．せん断試験(内部摩擦角の評価)」に従い、横軸に垂直応力、縦軸にせん断応力をプロットしたグラフである。
【図１０】実施例７について、「６．せん断試験(内部摩擦角の評価)」に従い、横軸に垂直応力、縦軸にせん断応力をプロットしたグラフである。
【図１１】実施例８について、「６．せん断試験(内部摩擦角の評価)」に従い、横軸に垂直応力、縦軸にせん断応力をプロットしたグラフである。
【図１２】実施例１７について、「６．せん断試験(内部摩擦角の評価)」に従い、横軸に垂直応力、縦軸にせん断応力をプロットしたグラフである。
【図１３】実施例１８について、「６．せん断試験(内部摩擦角の評価)」に従い、横軸に垂直応力、縦軸にせん断応力をプロットしたグラフである。
【図１４】実施例１９について、「６．せん断試験(内部摩擦角の評価)」に従い、横軸に垂直応力、縦軸にせん断応力をプロットしたグラフである。
【図１５】実施例２０について、「６．せん断試験(内部摩擦角の評価)」に従い、横軸に垂直応力、縦軸にせん断応力をプロットしたグラフである。
【図１６】実施例２８について、「６．せん断試験(内部摩擦角の評価)」に従い、横軸に垂直応力、縦軸にせん断応力をプロットしたグラフである。
【図１７】実施例２９について、「６．せん断試験(内部摩擦角の評価)」に従い、横軸に垂直応力、縦軸にせん断応力をプロットしたグラフである。
【図１８】比較例５について、「６．せん断試験(内部摩擦角の評価)」に従い、横軸に垂直応力、縦軸にせん断応力をプロットしたグラフである。
【図１９】比較例１６について、「６．せん断試験(内部摩擦角の評価)」に従い、横軸に垂直応力、縦軸にせん断応力をプロットしたグラフである。
【図２０】比較例２４について、「６．せん断試験(内部摩擦角の評価)」に従い、横軸に垂直応力、縦軸にせん断応力をプロットしたグラフである。
【図２１】比較例２５について、「６．せん断試験(内部摩擦角の評価)」に従い、横軸に垂直応力、縦軸にせん断応力をプロットしたグラフである。
【発明を実施するための形態】
【００４６】
本明細書中において、「含む」なる表現については、「含む」、「実質のみからなる」、及び「のみからなる」旨の概念を含む。
【００４７】
１．ジアセタール含有組成物
本発明に係るジアセタール含有組成物は、成分（Ａ）：一般式（１）：
【００４８】
【化６】
0005920524.tif 000007
【００４９】
で表される少なくとも１種のジアセタール、成分（Ｂ）：ポリオキシエチレンソルビタンＣ８−Ｃ２２脂肪酸エステル、並びに成分（Ｃ）：Ｃ１４−Ｃ２２脂肪酸と、亜鉛、マグネシウム、及びリチウムよりなる群から選ばれる少なくとも１種の金属からなる脂肪酸金属塩を含む粒状又は粉末状の組成物である。以下、各成分について詳細に説明する。
【００５０】
１−１．成分（Ａ）：ジアセタール
ジアセタールは、下記一般式（Ａ）：
【００５１】
【化７】
0005920524.tif 000008
【００５２】
［式（Ａ）中、Ｒ１及びＲ２は、同一又は異なって、それぞれ、水素原子、直鎖状若しくは分岐鎖状の炭素数１〜４のアルキル基、直鎖状若しくは分岐鎖状の炭素数１〜４のアルコキシ基、直鎖状若しくは分岐鎖状の炭素数１〜４のアルコキシカルボニル基又はハロゲン原子を表す。Ｒ３は、水素原子又は直鎖状若しくは分岐鎖状の炭素数１〜４のアルキル基又は直鎖状若しくは分岐鎖状の炭素数２〜４のアルケニル基を表す。ｍ及びｎは、それぞれ１〜５の整数を示す。ｐは０又は１を示す。２つのＲ１は互いに結合してそれらが結合するベンゼン環と共にテトラリン環を形成していてもよく、又、２つのＲ２基は互いに結合してそれらが結合するベンゼン環と共にテトラリン環を形成していてもよい。］
で表される少なくとも１種のジアセタールを用いることができる。
【００５３】
一般式（Ａ）において、Ｒ１及びＲ２で表される直鎖状若しくは分岐鎖状の炭素数１〜４のアルキル基としては、メチル基、エチル基、プロピル基、イソプロピル基、ブチル基、ｔｅｒｔ−ブチル基等が例示され、直鎖状若しくは分岐鎖状の炭素数１〜４のアルコキシ基としては、メトキシ基、エトキシ基、ｎ−プロポキシ基、イソプロポキシ基、ブトキシ基等が例示される。直鎖状若しくは分岐鎖状の炭素数１〜４のアルコキシカルボニル基としては、メトキシカルボニル基、エトキシカルボニル基、ｎ−プロポキシカルボニル基、イソプロポキシカルボニル基等が挙げられる。ハロゲン原子としては、フッ素原子、塩素原子、臭素原子等が例示される。
【００５４】
また、本発明において使用される一般式（１）で表されるジアセタールにおける、Ｒ１及びＲ２で表される直鎖状若しくは分岐鎖状の炭素数１〜３のアルキル基としては、メチル基、エチル基、プロピル基、イソプロピル基等が例示され、直鎖状若しくは分岐鎖状の炭素数１〜３のアルコキシ基としては、メトキシ基、エトキシ基、ｎ−プロポキシ基、イソプロポキシ基等が例示される。ハロゲン原子としては、フッ素原子、塩素原子、臭素原子等が例示される。
【００５５】
一般式（Ａ）において、ｍ及びｎは、それぞれ、１〜５の整数であり、一般式（１）においては１〜３の整数である。また、一般式（Ａ）におけるｐは、より好ましくは１である。一般式（Ａ）及び一般式（１）において、Ｒ１及びＲ２で表される置換基の置換位置は、特に限定されるものではないが、ｍ及びｎが１の場合は、ｏ−、ｍ−又はｐ−位であり、ｍ及びｎが２の場合は、２，３−位、２，４−位、２，５−位、３，４−位、３，５−位等を例示でき、ｍ及びｎが３の場合は、２，４，５−位、３，４，５−位等を例示できる。
【００５６】
これら一般式（Ａ）及び一般式（１）で表されるジアセタールは、いずれも公知であるか、又は日本国特公昭４８−４３７４８号公報、特開昭５３−５１６５号公報、特開昭５７−１８５２８７号公報、特開平２−２３１４８８号公報等の公知方法に従って容易に製造できる。
【００５７】
上記一般式（Ａ）で表されるジアセタールの代表例としては、次のものを例示できる。
【００５８】
１，３：２，４−ビス−Ｏ−ベンジリデン−Ｄ−ソルビトール、
１，３：２，４−ビス−Ｏ−（ｏ−メチルベンジリデン）−Ｄ−ソルビトール、
１，３：２，４−ビス−Ｏ−（ｍ−メチルベンジリデン）−Ｄ−ソルビトール、
１，３：２，４−ビス−Ｏ−（ｐ−メチルベンジリデン）−Ｄ−ソルビトール、
１，３：２，４−ビス−Ｏ−（ｏ−エチルベンジリデン）−Ｄ−ソルビトール、
１，３：２，４−ビス−Ｏ−（ｍ−エチルベンジリデン）−Ｄ−ソルビトール、
１，３：２，４−ビス−Ｏ−（ｐ−エチルベンジリデン）−Ｄ−ソルビトール、
１，３：２，４−ビス−Ｏ−（ｏ−イソプロピルベンジリデン）−Ｄ−ソルビトール、
１，３：２，４−ビス−Ｏ−（ｍ−イソプロピルベンジリデン）−Ｄ−ソルビトール、
１，３：２，４−ビス−Ｏ−（ｐ−イソプロピルベンジリデン）−Ｄ−ソルビトール、
１，３：２，４−ビス−Ｏ−（ｏ−ｎ−プロピルベンジリデン）−Ｄ−ソルビトール、
１，３：２，４−ビス−Ｏ−（ｍ−ｎ−プロピルベンジリデン）−Ｄ−ソルビトール、
１，３：２，４−ビス−Ｏ−（ｐ−ｎ−プロピルベンジリデン）−Ｄ−ソルビトール、
１，３：２，４−ビス−Ｏ−（ｏ−ｎ−ブチルベンジリデン）−Ｄ−ソルビトール、
１，３：２，４−ビス−Ｏ−（ｍ−ｎ−ブチルベンジリデン）−Ｄ−ソルビトール、
１，３：２，４−ビス−Ｏ−（ｐ−ｎ−ブチルベンジリデン）−Ｄ−ソルビトール、
１，３：２，４−ビス−Ｏ−（ｏ−ｔｅｒｔ−ブチルベンジリデン）−Ｄ−ソルビトール、
１，３：２，４−ビス−Ｏ−（ｍ−ｔｅｒｔ−ブチルベンジリデン）−Ｄ−ソルビトール、
１，３：２，４−ビス−Ｏ−（ｐ−ｔｅｒｔ−ブチルベンジリデン）−Ｄ−ソルビトール、
１，３：２，４−ビス−Ｏ−（２’，３’−ジメチルベンジリデン）−Ｄ−ソルビトール、
１，３：２，４−ビス−Ｏ−（２’，４’−ジメチルベンジリデン）−Ｄ−ソルビトール、
１，３：２，４−ビス−Ｏ−（２’，５’−ジメチルベンジリデン）−Ｄ−ソルビトール、
１，３：２，４−ビス−Ｏ−（３’，４’−ジメチルベンジリデン）−Ｄ−ソルビトール、
１，３：２，４−ビス−Ｏ−（３’，５’−ジメチルベンジリデン）−Ｄ−ソルビトール、
１，３：２，４−ビス−Ｏ−（２’，３’−ジエチルベンジリデン）−Ｄ−ソルビトール、
１，３：２，４−ビス−Ｏ−（２’，４’−ジエチルベンジリデン）−Ｄ−ソルビトール、
１，３：２，４−ビス−Ｏ−（２’，５’−ジエチルベンジリデン）−Ｄ−ソルビトール、
１，３：２，４−ビス−Ｏ−（３’，４’−ジエチルベンジリデン）−Ｄ−ソルビトール、
１，３：２，４−ビス−Ｏ−（３’，５’−ジエチルベンジリデン）−Ｄ−ソルビトール、
１，３：２，４−ビス−Ｏ−（２’，４’，５’−トリメチルベンジリデン）−Ｄ−ソルビトール、
１，３：２，４−ビス−Ｏ−（３’，４’，５’−トリメチルベンジリデン）−Ｄ−ソルビトール、
１，３：２，４−ビス−Ｏ−（２’，４’，５’−トリエチルベンジリデン）−Ｄ−ソルビトール、
１，３：２，４−ビス−Ｏ−（３’，４’，５’−トリエチルベンジリデン）−Ｄ−ソルビトール、
１，３：２，４−ビス−Ｏ−（ｏ−メトキシベンジリデン）−Ｄ−ソルビトール、
１，３：２，４−ビス−Ｏ−（ｍ−メトキシベンジリデン）−Ｄ−ソルビトール、
１，３：２，４−ビス−Ｏ−（ｐ−メトキシベンジリデン）−Ｄ−ソルビトール、
１，３：２，４−ビス−Ｏ−（ｏ−エトキシベンジリデン）−Ｄ−ソルビトール、
１，３：２，４−ビス−Ｏ−（ｍ−エトキシベンジリデン）−Ｄ−ソルビトール、
１，３：２，４−ビス−Ｏ−（ｐ−エトキシベンジリデン）−Ｄ−ソルビトール、
１，３：２，４−ビス−Ｏ−（ｏ−イソプロポキシベンジリデン）−Ｄ−ソルビトール、
１，３：２，４−ビス−Ｏ−（ｍ−イソプロポキシベンジリデン）−Ｄ−ソルビトール、
１，３：２，４−ビス−Ｏ−（ｐ−イソプロポキシベンジリデン）−Ｄ−ソルビトール、
１，３：２，４−ビス−Ｏ−（ｏ−ｎ−プロポキシベンジリデン）−Ｄ−ソルビトール、
１，３：２，４−ビス−Ｏ−（ｍ−ｎ−プロポキシベンジリデン）−Ｄ−ソルビトール、
１，３：２，４−ビス−Ｏ−（ｐ−ｎ−プロポキシベンジリデン）−Ｄ−ソルビトール、
１，３：２，４−ビス−Ｏ−（ｏ−メトキシカルボニルベンジリデン）−Ｄ−ソルビトール、
１，３：２，４−ビス−Ｏ−（ｍ−メトキシカルボニルベンジリデン）−Ｄ−ソルビトール、
１，３：２，４−ビス−Ｏ−（ｐ−メトキシカルボニルベンジリデン）−Ｄ−ソルビトール、
１，３：２，４−ビス−Ｏ−（ｏ−エトキシカルボニルベンジリデン）−Ｄ−ソルビトール、
１，３：２，４−ビス−Ｏ−（ｍ−エトキシカルボニルベンジリデン）−Ｄ−ソルビトール、
１，３：２，４−ビス−Ｏ−（ｐ−エトキシカルボニルベンジリデン）−Ｄ−ソルビトール、
１，３：２，４−ビス−Ｏ−（ｏ−イソプロポキシカルボニルベンジリデン）−Ｄ−ソルビトール、
１，３：２，４−ビス−Ｏ−（ｍ−イソプロポキシカルボニルベンジリデン）−Ｄ−ソルビトール、
１，３：２，４−ビス−Ｏ−（ｐ−イソプロポキシカルボニルベンジリデン）−Ｄ−ソルビトール、
１，３：２，４−ビス−Ｏ−（ｏ−ｎ−プロポキシカルボニルベンジリデン）−Ｄ−ソルビトール、
１，３：２，４−ビス−Ｏ−（ｍ−ｎ−プロポキシカルボニルベンジリデン）−Ｄ−ソルビトール、
１，３：２，４−ビス−Ｏ−（ｐ−ｎ−プロポキシカルボニルベンジリデン）−Ｄ−ソルビトール、
１，３：２，４−ビス−Ｏ−（ｏ−フルオロベンジリデン）−Ｄ−ソルビトール、
１，３：２，４−ビス−Ｏ−（ｍ−フルオロベンジリデン）−Ｄ−ソルビトール、
１，３：２，４−ビス−Ｏ−（ｐ−フルオロベンジリデン）−Ｄ−ソルビトール、
１，３：２，４−ビス−Ｏ−（ｏ−クロロベンジリデン）−Ｄ−ソルビトール、
１，３：２，４−ビス−Ｏ−（ｍ−クロロベンジリデン）−Ｄ−ソルビトール、
１，３：２，４−ビス−Ｏ−（ｐ−クロロベンジリデン）−Ｄ−ソルビトール、
１，３：２，４−ビス−Ｏ−（ｏ−ブロモベンジリデン）−Ｄ−ソルビトール、
１，３：２，４−ビス−Ｏ−（ｍ−ブロモベンジリデン）−Ｄ−ソルビトール、
１，３：２，４−ビス−Ｏ−（ｐ−ブロモベンジリデン）−Ｄ−ソルビトール、
１，３−Ｏ−ベンジリデン−２，４−Ｏ−（ｐ−メチルベンジリデン）−Ｄ−ソルビトール、
１，３−Ｏ−（ｐ−メチルベンジリデン）−２，４−Ｏ−ベンジリデン−Ｄ−ソルビトール、
１，３−Ｏ−ベンジリデン−２，４−Ｏ−（ｐ−エチルベンジリデン）−Ｄ−ソルビトール、
１，３−Ｏ−（ｐ−エチルベンジリデン）−２，４−Ｏ−ベンジリデン−Ｄ−ソルビトール、
１，３−Ｏ−ベンジリデン−２，４−Ｏ−（ｐ−クロロベンジリデン）−Ｄ−ソルビトール、
１，３−Ｏ−（ｐ−クロロベンジリデン）−２，４−Ｏ−ベンジリデン−Ｄ−ソルビトール、
１，３−Ｏ−ベンジリデン−２，４−Ｏ−（２’，４’−ジメチルベンジリデン）−Ｄ−ソルビトール、
１，３−Ｏ−（２’，４’−ジメチルベンジリデン）−２，４−Ｏ−ベンジリデン−Ｄ−ソルビトール、
１，３−Ｏ−ベンジリデン−２，４−Ｏ−（３’，４’−ジメチルベンジリデン）−Ｄ−ソルビトール、
１，３−Ｏ−（３’，４’−ジメチルベンジリデン）−２，４−Ｏ−ベンジリデン−Ｄ−ソルビトール、
１，３−Ｏ−（ｐ−メチルベンジリデン）−２，４−Ｏ−（ｐ−エチルベンジリデン）−Ｄ−ソルビトール、
１，３−Ｏ−（ｐ−エチルベンジリデン）−２，４−Ｏ−（ｐ−メチルベンジリデン）−Ｄ−ソルビトール、
１，３−Ｏ−（ｐ−メチルベンジリデン）−２，４−Ｏ−（３’，４’−ジメチルベンジリデン）−Ｄ−ソルビトール、
１，３−Ｏ−（３’，４’−ジメチルベンジリデン）−２，４−Ｏ−ｐ−メチルベンジリデン−Ｄ−ソルビトール、
１，３−Ｏ−（ｐ−エチルベンジリデン）−２，４−Ｏ−（３’，４’−ジメチルベンジリデン）−Ｄ−ソルビトール、
１，３−Ｏ−（３’，４’−ジメチルベンジリデン）−２，４−Ｏ−ｐ−エチルベンジリデン−Ｄ−ソルビトール、
１，３−Ｏ−（ｐ−メチルベンジリデン）−２，４−Ｏ−（ｐ−クロロベンジリデン）−Ｄ−ソルビトール、
１，３−Ｏ−（ｐ−クロロベンジリデン）−２，４−Ｏ−（ｐ−メチルベンジリデン）−Ｄ−ソルビトール、
１，３：２，４−ビス−Ｏ−ベンジリデン−１−メチルソルビトール、
１，３：２，４−ビス−Ｏ−（ｐ−メチルベンジリデン）−１−メチルソルビトール、
１，３：２，４−ビス−Ｏ−（ｐ−エチルベンジリデン）−１−メチルソルビトール、
１，３：２，４−ビス−Ｏ−（ｐ−ｎ−プロピルベンジリデン）−１−メチルソルビトール、
１，３：２，４−ビス−Ｏ−（２’，３’−ジメチルベンジリデン）−１−メチルソルビトール、
１，３：２，４−ビス−Ｏ−（２’，４’−ジメチルベンジリデン）−１−メチルソルビトール、
１，３：２，４−ビス−Ｏ−（２’，５’−ジメチルベンジリデン）−１−メチルソルビトール、
１，３：２，４−ビス−Ｏ−（３’，４’−ジメチルベンジリデン）−１−メチルソルビトール、
１，３：２，４−ビス−Ｏ−（３’，５’−ジメチルベンジリデン）−１−メチルソルビトール、
１，３：２，４−ビス−Ｏ−（３’−メチル−４’−メトキシベンジリデン）−１−メチルソルビトール、
１，３：２，４−ビス−Ｏ−（３’，４’−ジクロロベンジリデン）−１−メチルソルビトール、
１，３：２，４−ビス−Ｏ−（ｐ−メトキシカルボニルベンジリデン）−１−メチルソルビトール、
１，３：２，４−ビス−Ｏ−（３’−メチル−４’−フルオロベンジリデン）−１−メチルソルビトール、
１，３：２，４−ビス−Ｏ−（３’−ブロモ−４’−エチルベンジリデン）−１−メチルソルビトール、
１，３：２，４−ビス−Ｏ−ベンジリデン−１−エチルソルビトール、
１，３：２，４−ビス−Ｏ−（ｐ−メチルベンジリデン）−１−エチルソルビトール、
１，３：２，４−ビス−Ｏ−（ｐ−エチルベンジリデン）−１−エチルソルビトール、
１，３：２，４−ビス−Ｏ−（ｐ−ｎ−プロピルベンジリデン）−１−エチルソルビトール、
１，３：２，４−ビス−Ｏ−（２’，３’−ジメチルベンジリデン）−１−エチルソルビトール、
１，３：２，４−ビス−Ｏ−（２’，４’−ジメチルベンジリデン）−１−エチルソルビトール、
１，３：２，４−ビス−Ｏ−（２’，５’−ジメチルベンジリデン）−１−エチルソルビトール、
１，３：２，４−ビス−Ｏ−（３’，４’−ジメチルベンジリデン）−１−エチルソルビトール、
１，３：２，４−ビス−Ｏ−（３’，５’−ジメチルベンジリデン）−１−エチルソルビトール、
１，３：２，４−ビス−Ｏ−（３’−メチル−４’−メトキシベンジリデン）−１−エチルソルビトール、
１，３：２，４−ビス−Ｏ−（３’，４’−ジクロロベンジリデン）−１−エチルソルビトール、
１，３：２，４−ビス−Ｏ−（ｐ−メトキシカルボニルベンジリデン）−１−エチルソルビトール、
１，３：２，４−ビス−Ｏ−（３’−メチル−４’−フルオロベンジリデン）−１−エチルソルビトール、
１，３：２，４−ビス−Ｏ−（３’−ブロモ−４’−エチルベンジリデン）−１−エチルソルビトール、
１，３：２，４−ビス−Ｏ−ベンジリデン−１−ｎ−プロピルソルビトール、
１，３：２，４−ビス−Ｏ−（ｐ−メチルベンジリデン）−１−ｎ−プロピルソルビトール、
１，３：２，４−ビス−Ｏ−（ｐ−エチルベンジリデン）−１−ｎ−プロピルソルビトール、
１，３：２，４−ビス−Ｏ−（ｐ−ｎ−プロピルベンジリデン）−１−ｎ−プロピルソルビトール、
１，３：２，４−ビス−Ｏ−（２’，３’−ジメチルベンジリデン）−１−ｎ−プロピルソルビトール、
１，３：２，４−ビス−Ｏ−（２’，４’−ジメチルベンジリデン）−１−ｎ−プロピルソルビトール、
１，３：２，４−ビス−Ｏ−（２’，５’−ジメチルベンジリデン）−１−ｎ−プロピルソルビトール、
１，３：２，４−ビス−Ｏ−（３’，４’−ジメチルベンジリデン）−１−ｎ−プロピルソルビトール、
１，３：２，４−ビス−Ｏ−（３’，５’−ジメチルベンジリデン）−１−ｎ−プロピルソルビトール、
１，３：２，４−ビス−Ｏ−（３’−メチル−４’−メトキシベンジリデン）−１−ｎ−プロピルソルビトール、
１，３：２，４−ビス−Ｏ−（３’，４’−ジクロロベンジリデン）−１−ｎ−プロピルソルビトール、
１，３：２，４−ビス−Ｏ−（ｐ−メトキシカルボニルベンジリデン）−１−ｎ−プロピルソルビトール、
１，３：２，４−ビス−Ｏ−（３’−メチル−４’−フルオロベンジリデン）−１−ｎ−プロピルソルビトール、
１，３：２，４−ビス−Ｏ−（３’−ブロモ−４’−エチルベンジリデン）−１−ｎ−プロピルソルビトール、
１，３：２，４−ビス−Ｏ−ベンジリデン−１−アリルソルビトール、
１，３：２，４−ビス−Ｏ−（ｐ−メチルベンジリデン）−１−アリルソルビトール、
１，３：２，４−ビス−Ｏ−（ｐ−エチルベンジリデン）−１−アリルソルビトール、
１，３：２，４−ビス−Ｏ−（ｐ−ｎ−プロピルベンジリデン）−１−アリルソルビトール、
１，３：２，４−ビス−Ｏ−（２’，３’−ジメチルベンジリデン）−１−アリルソルビトール、
１，３：２，４−ビス−Ｏ−（２’，４’−ジメチルベンジリデン）−１−アリルソルビトール、
１，３：２，４−ビス−Ｏ−（２’，５’−ジメチルベンジリデン）−１−アリルソルビトール、
１，３：２，４−ビス−Ｏ−（３’，４’−ジメチルベンジリデン）−１−アリルソルビトール、
１，３：２，４−ビス−Ｏ−（３’，５’−ジメチルベンジリデン）−１−アリルソルビトール、
１，３：２，４−ビス−Ｏ−（３’−メチル−４’−メトキシベンジリデン）−１−アリルソルビトール、
１，３：２，４−ビス−Ｏ−（３’，４’−ジクロロベンジリデン）−１−アリルソルビトール、
１，３：２，４−ビス−Ｏ−（ｐ−メトキシカルボニルベンジリデン）−１−アリルソルビトール、
１，３：２，４−ビス−Ｏ−（３’−メチル−４’−フルオロベンジリデン）−１−アリルソルビトール、
１，３：２，４−ビス−Ｏ−（３’−ブロモ−４’−エチルベンジリデン）−１−アリルソルビトール
等が例示される。
【００５９】
本発明の構成要件に係る上記一般式（１）で表されるジアセタールの代表例としては、１，３：２，４−ビス−Ｏ−（ｏ−メチルベンジリデン）−Ｄ−ソルビトール、
１，３：２，４−ビス−Ｏ−（ｍ−メチルベンジリデン）−Ｄ−ソルビトール、
１，３：２，４−ビス−Ｏ−（ｐ−メチルベンジリデン）−Ｄ−ソルビトール、
１，３：２，４−ビス−Ｏ−（ｏ−エチルベンジリデン）−Ｄ−ソルビトール、
１，３：２，４−ビス−Ｏ−（ｍ−エチルベンジリデン）−Ｄ−ソルビトール、
１，３：２，４−ビス−Ｏ−（ｐ−エチルベンジリデン）−Ｄ−ソルビトール、
１，３：２，４−ビス−Ｏ−（ｏ−イソプロピルベンジリデン）−Ｄ−ソルビトール、
１，３：２，４−ビス−Ｏ−（ｍ−イソプロピルベンジリデン）−Ｄ−ソルビトール、
１，３：２，４−ビス−Ｏ−（ｐ−イソプロピルベンジリデン）−Ｄ−ソルビトール、
１，３：２，４−ビス−Ｏ−（ｏ−ｎ−プロピルベンジリデン）−Ｄ−ソルビトール、
１，３：２，４−ビス−Ｏ−（ｍ−ｎ−プロピルベンジリデン）−Ｄ−ソルビトール、
１，３：２，４−ビス−Ｏ−（ｐ−ｎ−プロピルベンジリデン）−Ｄ−ソルビトール、
１，３：２，４−ビス−Ｏ−（２’，３’−ジメチルベンジリデン）−Ｄ−ソルビトール、
１，３：２，４−ビス−Ｏ−（２’，４’−ジメチルベンジリデン）−Ｄ−ソルビトール、
１，３：２，４−ビス−Ｏ−（２’，５’−ジメチルベンジリデン）−Ｄ−ソルビトール、
１，３：２，４−ビス−Ｏ−（３’，４’−ジメチルベンジリデン）−Ｄ−ソルビトール、
１，３：２，４−ビス−Ｏ−（３’，５’−ジメチルベンジリデン）−Ｄ−ソルビトール、
１，３：２，４−ビス−Ｏ−（２’，３’−ジエチルベンジリデン）−Ｄ−ソルビトール、
１，３：２，４−ビス−Ｏ−（２’，４’−ジエチルベンジリデン）−Ｄ−ソルビトール、
１，３：２，４−ビス−Ｏ−（２’，５’−ジエチルベンジリデン）−Ｄ−ソルビトール、
１，３：２，４−ビス−Ｏ−（３’，４’−ジエチルベンジリデン）−Ｄ−ソルビトール、
１，３：２，４−ビス−Ｏ−（３’，５’−ジエチルベンジリデン）−Ｄ−ソルビトール、
１，３：２，４−ビス−Ｏ−（２’，４’，５’−トリメチルベンジリデン）−Ｄ−ソルビトール、
１，３：２，４−ビス−Ｏ−（３’，４’，５’−トリメチルベンジリデン）−Ｄ−ソルビトール、
１，３：２，４−ビス−Ｏ−（２’，４’，５’−トリエチルベンジリデン）−Ｄ−ソルビトール、
１，３：２，４−ビス−Ｏ−（３’，４’，５’−トリエチルベンジリデン）−Ｄ−ソルビトール、
１，３：２，４−ビス−Ｏ−（ｏ−メトキシベンジリデン）−Ｄ−ソルビトール、
１，３：２，４−ビス−Ｏ−（ｍ−メトキシベンジリデン）−Ｄ−ソルビトール、
１，３：２，４−ビス−Ｏ−（ｐ−メトキシベンジリデン）−Ｄ−ソルビトール、
１，３：２，４−ビス−Ｏ−（ｏ−エトキシベンジリデン）−Ｄ−ソルビトール、
１，３：２，４−ビス−Ｏ−（ｍ−エトキシベンジリデン）−Ｄ−ソルビトール、
１，３：２，４−ビス−Ｏ−（ｐ−エトキシベンジリデン）−Ｄ−ソルビトール、
１，３：２，４−ビス−Ｏ−（ｏ−イソプロポキシベンジリデン）−Ｄ−ソルビトール、
１，３：２，４−ビス−Ｏ−（ｍ−イソプロポキシベンジリデン）−Ｄ−ソルビトール、
１，３：２，４−ビス−Ｏ−（ｐ−イソプロポキシベンジリデン）−Ｄ−ソルビトール、
１，３：２，４−ビス−Ｏ−（ｏ−ｎ−プロポキシベンジリデン）−Ｄ−ソルビトール、
１，３：２，４−ビス−Ｏ−（ｍ−ｎ−プロポキシベンジリデン）−Ｄ−ソルビトール、
１，３：２，４−ビス−Ｏ−（ｐ−ｎ−プロポキシベンジリデン）−Ｄ−ソルビトール、
１，３：２，４−ビス−Ｏ−（ｏ−フルオロベンジリデン）−Ｄ−ソルビトール、
１，３：２，４−ビス−Ｏ−（ｍ−フルオロベンジリデン）−Ｄ−ソルビトール、
１，３：２，４−ビス−Ｏ−（ｐ−フルオロベンジリデン）−Ｄ−ソルビトール、
１，３：２，４−ビス−Ｏ−（ｏ−クロロベンジリデン）−Ｄ−ソルビトール、
１，３：２，４−ビス−Ｏ−（ｍ−クロロベンジリデン）−Ｄ−ソルビトール、
１，３：２，４−ビス−Ｏ−（ｐ−クロロベンジリデン）−Ｄ−ソルビトール、
１，３：２，４−ビス−Ｏ−（ｏ−ブロモベンジリデン）−Ｄ−ソルビトール、
１，３：２，４−ビス−Ｏ−（ｍ−ブロモベンジリデン）−Ｄ−ソルビトール、
１，３：２，４−ビス−Ｏ−（ｐ−ブロモベンジリデン）−Ｄ−ソルビトール、
１，３−Ｏ−（ｐ−メチルベンジリデン）−２，４−Ｏ−（ｐ−エチルベンジリデン）−Ｄ−ソルビトール、
１，３−Ｏ−（ｐ−エチルベンジリデン）−２，４−Ｏ−（ｐ−メチルベンジリデン）−Ｄ−ソルビトール、
１，３−Ｏ−（ｐ−メチルベンジリデン）−２，４−Ｏ−（３’，４’−ジメチルベンジリデン）−Ｄ−ソルビトール、
１，３−Ｏ−（３’，４’−ジメチルベンジリデン）−２，４−Ｏ−ｐ−メチルベンジリデン−Ｄ−ソルビトール、
１，３−Ｏ−（ｐ−エチルベンジリデン）−２，４−Ｏ−（３’，４’−ジメチルベンジリデン）−Ｄ−ソルビトール、
１，３−Ｏ−（３’，４’−ジメチルベンジリデン）−２，４−Ｏ−ｐ−エチルベンジリデン−Ｄ−ソルビトール、
１，３−Ｏ−（ｐ−メチルベンジリデン）−２，４−Ｏ−（ｐ−クロロベンジリデン）−Ｄ−ソルビトール、
１，３−Ｏ−（ｐ−クロロベンジリデン）−２，４−Ｏ−（ｐ−メチルベンジリデン）−Ｄ−ソルビトール等が例示される。
【００６０】
これらの中で、より効果的な一般式（１）で表されるジアセタールとしては、１，３：２，４−ビス−Ｏ−（ｏ−メチルベンジリデン）ソルビトール、
１，３：２，４−ビス−Ｏ−（ｐ−メチルベンジリデン）−Ｄ−ソルビトール、
１，３：２，４−ビス−Ｏ−（ｐ−エチルベンジリデン）−Ｄ−ソルビトール、
１，３：２，４−ビス−Ｏ−（ｐ−イソプロピルベンジリデン）−Ｄ−ソルビトール、
１，３：２，４−ビス−Ｏ−（ｐ−ｎ−プロピルベンジリデン）−Ｄ−ソルビトール、
１，３：２，４−ビス−Ｏ−（２’，４’−ジメチルベンジリデン）−Ｄ−ソルビトール、
１，３：２，４−ビス−Ｏ−（３’，４’−ジメチルベンジリデン）−Ｄ−ソルビトール、
１，３：２，４−ビス−Ｏ−（３’，５’−ジメチルベンジリデン）−Ｄ−ソルビトール、
１，３−Ｏ−（ｐ−メチルベンジリデン）−２，４−Ｏ−（３’，４’−ジメチルベンジリデン）−Ｄ−ソルビトール、
１，３−Ｏ−（３’，４’−ジメチルベンジリデン）−２，４−Ｏ−ｐ−メチルベンジリデン−Ｄ−ソルビトール、
１，３−Ｏ−（ｐ−エチルベンジリデン）−２，４−Ｏ−（３’，４’−ジメチルベンジリデン）−Ｄ−ソルビトール、及び
１，３−Ｏ−（３’，４’−ジメチルベンジリデン）−２，４−Ｏ−ｐ−エチルベンジリデン−Ｄ−ソルビトールが好ましい。
【００６１】
また、１，３：２，４−ビス−Ｏ−（ｐ−メチルベンジリデン）−Ｄ−ソルビトール、
１，３：２，４−ビス−Ｏ−（ｐ−エチルベンジリデン）−Ｄ−ソルビトール、
１，３：２，４−ビス−Ｏ−（３’，４’−ジメチルベンジリデン）−Ｄ−ソルビトールが特に好ましい。
【００６２】
これらのジアセタールは、それぞれ単独で又は２種以上を適宜組み合わせて使用される。
【００６３】
また、上記ジアセタールの結晶形態は、本発明の効果が得られる限り特に限定されず、六方晶、単斜晶、立方晶、三方晶、斜方晶等の任意の結晶形が使用できる。これらの結晶も公知であるか又は公知の方法に従い製造できる。
【００６４】
本発明で使用するジアセタールは、一般式（１）で表される１，３：２，４−体の純度が１００％のものが好ましいが、若干不純物を含むものであってもかまわない。
【００６５】
１−２．成分（Ｂ）
本発明に係る成分（Ｂ）は、ポリオキシエチレンソルビタンＣ８−Ｃ２２脂肪酸エステルである。
【００６６】
ポリオキシエチレンソルビタンＣ８−Ｃ２２脂肪酸エステルは、ポリオキシエチレンが置換されたソルビタンと、炭素数Ｃ８−Ｃ２２の脂肪酸がエステル結合したエステルである。
【００６７】
脂肪酸の炭素数は、８〜２２であり、特に、１２〜２２が好ましい。炭素数が８未満であると、樹脂成形体からブリードアウトする傾向がある。一方、炭素数が２２を超えると、成形体の透明性を損なう傾向がある。
【００６８】
また、上記脂肪酸は、飽和又は不飽和カルボン酸が好ましく、特に、ラウリン酸、ミリスチン酸、パルミチン酸、ステアリン酸、イソステアリン酸、オレイン酸が好ましい。
【００６９】
ポリオキシエチレンにおけるエチレンオキシドの平均付加モル数は、好ましくは１〜４０、より好ましくは２〜３０、さらに好ましくは５〜３０、特に好ましくは５〜２０である。
【００７０】
成分（Ｂ）の具体例としては、例えば、ポリオキシエチレン（エチレンオキシド平均付加モル数：２〜３０）ソルビタンモノラウレート、
ポリオキシエチレン（エチレンオキシド平均付加モル数：２〜３０）ソルビタンモノミリステート、
ポリオキシエチレン（エチレンオキシド平均付加モル数：２〜３０）ソルビタンモノパルミテート、
ポリオキシエチレン（エチレンオキシド平均付加モル数：２〜３０）ソルビタンモノステアレート、
ポリオキシエチレン（エチレンオキシド平均付加モル数：２〜３０）ソルビタンモノイソステアレート、
ポリオキシエチレン（エチレンオキシド平均付加モル数：２〜３０）ソルビタンモノオレエート、
ポリオキシエチレン（エチレンオキシド平均付加モル数：２〜３０）ソルビタントリラウレート、
ポリオキシエチレン（エチレンオキシド平均付加モル数：２〜３０）ソルビタントリミリステート、
ポリオキシエチレン（エチレンオキシド平均付加モル数：２〜３０）ソルビタントリパルミテート、
ポリオキシエチレン（エチレンオキシド平均付加モル数：２〜３０）ソルビタントリステアレート、
ポリオキシエチレン（エチレンオキシド平均付加モル数：２〜３０）ソルビタントリイソステアレート、
ポリオキシエチレン（エチレンオキシド平均付加モル数：２〜３０）ソルビタントリオレエート等が例示される。
【００７１】
より好ましくは、ポリオキシエチレン（エチレンオキシド平均付加モル数：５〜２０）ソルビタンモノミリステート、
ポリオキシエチレン（エチレンオキシド平均付加モル数：５〜２０）ソルビタンモノパルミテート、
ポリオキシエチレン（エチレンオキシド平均付加モル数：５〜２０）ソルビタンモノステアレート、
ポリオキシエチレン（エチレンオキシド平均付加モル数：５〜２０）ソルビタンモノイソステアレート、
ポリオキシエチレン（エチレンオキシド平均付加モル数：５〜２０）ソルビタンモノオレエート、
ポリオキシエチレン（エチレンオキシド平均付加モル数：５〜２０）ソルビタントリミリステート、
ポリオキシエチレン（エチレンオキシド平均付加モル数：５〜２０）ソルビタントリパルミテート、
ポリオキシエチレン（エチレンオキシド平均付加モル数：５〜２０）ソルビタントリステアレート、
ポリオキシエチレン（エチレンオキシド平均付加モル数：５〜２０）ソルビタントリイソステアレート、及び
ポリオキシエチレン（エチレンオキシド平均付加モル数：５〜２０）ソルビタントリオレエートが挙げられる。
【００７２】
さらに好ましくは、ポリオキシエチレン（エチレンオキシド平均付加モル数：５〜２０）ソルビタントリミリステート、
ポリオキシエチレン（エチレンオキシド平均付加モル数：５〜２０）ソルビタントリパルミテート、
ポリオキシエチレン（エチレンオキシド平均付加モル数：５〜２０）ソルビタントリステアレート、
ポリオキシエチレン（エチレンオキシド平均付加モル数：５〜２０）ソルビタントリイソステアレート、及び
ポリオキシエチレン（エチレンオキシド平均付加モル数：５〜２０）ソルビタントリオレエートが挙げられる。
【００７３】
上記成分（Ｂ）のエステルの中でも、ポリオキシエチレンソルビタンＣ８−Ｃ２２脂肪酸モノエステル、ポリオキシエチレンソルビタンＣ８−Ｃ２２脂肪酸ジエステル、及びポリオキシエチレンソルビタンＣ８−Ｃ２２脂肪酸トリエステルからなる群より選ばれる少なくとも１種であることが好ましく、成形体からのブリードアウト抑制の観点から、ポリオキシエチレンソルビタンＣ８−Ｃ２２脂肪酸トリエステルがより好ましい。
【００７４】
これらのポリオキシエチレンソルビタンＣ８−Ｃ２２脂肪酸エステルは、単独で又は２種以上を適宜組み合わせて使用することができる。
【００７５】
成分（Ｂ）であるポリオキシエチレンソルビタンＣ８−Ｃ２２脂肪酸エステルは、本発明の効果を損なわない限り、従来公知の製造方法で得られるものが使用できる。例えば、一般的にはソルビトールと脂肪酸をアルカリ触媒存在下、加熱して合成し、さらに、上記ソルビタン脂肪酸エステルにエチレンオキシドを付加させることにより得ることができる。
【００７６】
得られるポリオキシエチレンソルビタン脂肪酸エステルは、一般的に各種ポリオキシエチレンソルビタンのモノ−、ジ−、トリ−、テトラ脂肪酸エステルや１，４，３，６−ソルビド等副生成物のモノ−、ジ−脂肪酸エステル等の混合物であり、これら混合物のまま本発明に使用することができる。又は、該混合物から単一成分を単離し、それぞれ単独で又は２種以上を適宜組み合わせて使用することもできる。
【００７７】
本発明に係るポリオキシエチレンソルビタン脂肪酸エステルは、本発明の効果を損なわない限り、市販されているものを使用することもできる。例えば、「１６１１２の化学商品」（化学工業日報社、２０１２年２月２１日発行）に記載されている市販品等が例示される。
【００７８】
成分（Ｂ）の含有量は、成分（Ａ）１００重量部に対して、０．０５〜５重量部程度が好ましく、０．１〜３重量部程度がより好ましく、０．３〜１．５重量部程度がさらに好ましい。成分（Ｂ）の含有量を０．０５重量部以上に設定することにより、本発明のアセタール組成物の帯電性が抑制されるという効果が得られる。また、成分（Ｂ）の含有量を５重量部以下に設定することにより、成形体からのブリードアウトを抑制できるという効果が得られる。
【００７９】
１−３．成分（Ｃ）
本発明に係る脂肪酸金属塩は、Ｃ１２−Ｃ２２脂肪酸と、亜鉛、マグネシウム、及びリチウムよりなる群から選ばれる少なくとも１種の金属からなる。
【００８０】
脂肪酸の炭素数としては、１２〜２２であり、特に、１４〜１８が好ましい。この推奨の炭素数以外では低温加工領域での透明性が得られにくく、特別な優位差を得ることができない。
【００８１】
前記の脂肪酸の具体例としては、ラウリン酸、ミリスチン酸、パルミチン酸、ステアリン酸、オレイン酸等が挙げられる。これらの中で、ステアリン酸が、本発明のジアセタール含有組成物の臭気の観点から好ましい。
【００８２】
また、脂肪酸金属塩を形成する金属としては、亜鉛、マグネシウム、及びリチウムであり、低温加工領域における透明性の発現の観点から、特に亜鉛が好ましい。
【００８３】
脂肪酸金属塩の具体例としては、ミリスチン酸亜鉛、ミリスチン酸マグネシウム、ミリスチン酸リチウム、ステアリン酸亜鉛、ステアリン酸マグネシウム、ステアリン酸リチウムが挙げられ、これらの中でもステアリン酸亜鉛がより好ましい。
【００８４】
成分（Ｃ）の含有量は、成分（Ａ）１００重量部に対して、０．５〜１５重量部であり、１．０〜８重量部程度がより好ましく、３〜６重量部程度がさらに好ましい。成分（Ｃ）の含有量を０．５重量部以上に設定することにより、低温加工領域における高い透明性を得ることができる。また、成分（Ｃ）の含有量を１５重量部を超えて添加しても本発明の効果に優位差を得ることができず、経済的ではない。
【００８５】
成分（Ｂ）１重量部に対する、成分（Ｃ）の含有量としては、０．１〜３００重量部程度が好ましく、０．２〜１６０重量部程度がより好ましく、０．６〜１２０重量部がさらに好ましい。この範囲内で成分（Ｂ）及び成分（Ｃ）を含有させることで本発明の効果であるジアセタール含有組成物の粉体流動性が充分に得られる。
【００８６】
１−４．その他の成分
本発明のジアセタール含有組成物は、成分（Ａ）、成分（Ｂ）、及び成分（Ｃ）を含む組成物であるが、前記の成分（Ａ）、成分（Ｂ）、及び成分（Ｃ）以外に、本発明の効果を損なわない範囲で、任意の成分を含んでいてもよい。任意の成分としては、例えば、ポリオレフィン等衛生協議会編「ポジティブリストの添加剤要覧」（２００２年１月）に記載されている各種添加剤が挙げられる。  具体的には、蛍光増白剤（２，５−チオフェンジイル（５−ｔｅｒｔ−ブチル−１，３−ベンゾキサゾール）、４，４’−ビス（ベンゾオキサゾール−２−イル）スチルベン等）、酸化防止剤、安定剤（金属化合物、エポキシ化合物、窒素化合物、燐化合物、硫黄化合物等）、紫外線吸収剤（ベンゾフェノン系化合物、ベンゾトリアゾール系化合物等）、界面活性剤、滑剤（パラフィン、ワックス等の脂肪族炭化水素、炭素数８〜２２の高級脂肪酸、炭素数８〜２２の高級脂肪酸金属（Ａｌ、Ｃａ）塩、炭素数８〜２２の高級脂肪族アルコール、ポリグリコール、炭素数４〜２２の高級脂肪酸と炭素数４〜１８の脂肪族１価アルコールとのエステル、炭素数８〜２２の高級脂肪酸アマイド、シリコーン油、ロジン誘導体等）、充填剤（タルク、ハイドロタルサイト、マイカ、ゼオライト、パーライト、珪藻土、炭酸カルシウム、ガラス繊維等）、発泡剤、発泡助剤、ポリマー添加剤、可塑剤（ジアルキルフタレート、ジアルキルヘキサヒドロフタレート等）、架橋剤、架橋促進剤、帯電防止剤、難燃剤、分散剤、有機無機の顔料（インディゴ化合物、フタロシアニン系化合物、アントラキノン系化合物、ウルトラマリン化合物、アルミン酸コバルト化合物等）、加工助剤、他の核剤等の各種添加剤が例示される。
【００８７】
これらの任意の添加剤を使用する場合、その使用量は、本発明の効果を阻害しない限り、通常使用されている範囲で使用すればよいが、成分（Ａ）１００重量部に対して、好ましくは０．００５〜１００重量部程度、より好ましくは０．０１〜５０重量部程度で使用される。
【００８８】
これら任意の添加剤を配合する場合、実用レベルで均一に混合できれば特に混合方法は限定されず、例えば下記のようにドライブレンドして均一な混合物を製造する方法が例示される。
【００８９】
また、前記酸化防止剤は、本発明のジアセタール含有組成物の貯蔵安定性を向上させる効果も有している。該貯蔵安定性の向上を目的として当該酸化防止剤を使用する場合、その使用量は、上記成分（Ａ）１００重量部に対して、好ましくは０．０１〜５重量部、より好ましくは０．０３〜３重量部である。
【００９０】
かかる酸化防止剤としては、フェノール系酸化防止剤、亜リン酸エステル系化合物、イオウ系酸化防止剤等が例示され、具体的には２，６−ジ−ｔ−ブチルフェノール、ｎ−オクタデシル−３−（３’、５’−ジ−ｔ−ブチル−４’−ヒドロキシフェニル）プロピオネート、テトラキス［メチレン−３−（３，５−ジ−ｔ−ブチル−４−ヒドロキシフェニル）プロピオネート］メタン、トリス（３，５−ジ−ｔ−ブチル−４−ヒドロキシベンジル）イソシアヌレート、４，４’−ブチリデン−ビス（３−メチル−６−ｔ−ブチルフェノール）、トリエチレングリコール−ビス−［３−（３−ｔ−ブチル−４−ヒドロキシ−５−メチルフェニル）プロピオネート］等が例示される。中でも、テトラキス［メチレン−３−（３，５−ジ−ｔ−ブチル−４−ヒドロキシフェニル）プロピオネート］メタンが推奨される。
【００９１】
ただし、これらの任意の成分は、後述のポリオレフィン組成物を製造する際に、任意の割合で配合することが好ましく、本発明のジアセタール含有組成物の形態の具体例としては、本発明の効果を十分に発揮する。具体的には、成形体の外観・色味等の観点から、実質的に成分（Ａ）、成分（Ｂ）、成分（Ｃ）、及び蛍光増白剤のみからなる組成物、又は実質的に成分（Ａ）、成分（Ｂ）、及び成分（Ｃ）のみからなる組成物であることが推奨される。
【００９２】
１−５．ジアセタール含有組成物の好ましい組み合わせ
本発明のジアセタール含有組成物中に含まれる、成分（Ａ）、成分（Ｂ）、及び成分（Ｃ）の組み合わせとしては、その下位概念である以下の成分（Ａ’）、成分（Ｂ’）、及び成分（Ｃ’）の組み合わせであることが好ましい。
【００９３】
成分（Ａ’）：一般式（２）：
【００９４】
【化８】
0005920524.tif 000009
【００９５】
［式（２）中、Ｒ３及びＲ４は、同一又は異なって、それぞれ、直鎖状若しくは分岐鎖状の炭素数１〜３のアルキル基を表す。ｑ及びｒは、それぞれ１又は２である。
で表される少なくとも１種のジアセタール、
成分（Ｂ’）：ポリオキシエチレン（エチレンオキシド平均付加モル数：２〜３０）ソルビタンＣ８−Ｃ２２脂肪酸トリエステル、並びに
成分（Ｃ’）：ミリスチン酸、パルミチン酸及びステアリン酸よりなる群から選ばれる少なくとも１種の脂肪酸と、亜鉛、マグネシウム及びリチウムよりなる群から選ばれる少なくとも１種の金属からなる脂肪酸金属塩、
を含む粒状又は粉末状のジアセタール含有組成物。
【００９６】
成分（Ａ’）、成分（Ｂ’）、及び成分（Ｃ’）のさらに好ましい組み合わせとしては、
成分（Ａ’）：１，３：２，４−ビス−Ｏ−（３，４−ジメチルベンジリデン）−Ｄ−ソルビトール、
成分（Ｂ’）：ポリオキシエチレン（エチレンオキシド平均付加モル数：５〜２０）ソルビタンＣ８−Ｃ２２脂肪酸トリエステル、
及び成分（Ｃ’）：ミリスチン酸又はステアリン酸と、亜鉛、及びマグネシウムよりなる群から選ばれる少なくとも１種の金属からなる脂肪酸金属塩、
である。
【００９７】
成分（Ａ’）、成分（Ｂ’）、及び成分（Ｃ’）の特に好ましい組み合わせとしては、成分（Ａ’）：１，３：２，４−ビス−Ｏ−（３，４−ジメチルベンジリデン）−Ｄ−ソルビトール、
（Ｂ’）：ポリオキシエチレン（エチレンオキシド平均付加モル数：５〜２０）ソルビタンＣ２０脂肪酸トリステアレート、及び
成分（Ｃ’）：ステアリン酸亜鉛
を含む粒状又は粉末状のジアセール組成物が推奨される。
【００９８】
成分（Ａ’）１００重量部に対する、成分（Ｂ’）及び成分（Ｃ’）の含有量としては、成分（Ｂ’）が０．０５〜５．０重量部程度、成分（Ｃ’）が０．５〜１５重量部程度であることが好ましく、成分（Ｂ’）が０．１〜３．０重量部程度、成分（Ｃ’）が１．０〜８．０重量部程度であることがより好ましい。
【００９９】
ジアセタール含有組成物中の成分（Ｂ’）１重量部に対する、成分（Ｃ’）の含有量としては、０．１〜３００重量部程度が好ましく、０．２〜１６０重量部程度がより好ましい。
【０１００】
１−６．ジアセタール含有組成物の形状
本発明のジアセタール含有組成物の形態は、粒状又は粉末状である。粒状形態としては、顆粒状、球状、円柱状、ペレット状等の種々の形態を取ることができる。
【０１０１】
本発明に係るジアセタール含有組成物が粒状の場合、その粒子直径の平均値は５００μｍ〜１０ｍｍ、好ましくは６００μｍ〜５ｍｍである。
【０１０２】
本発明に係るジアセタール含有組成物が粉末状の場合、その粒子直径の平均値は１μｍ〜１ｍｍ、好ましくは５μｍ〜６００μｍである。
【０１０３】
上記粒状又は粉末状物の粒子直径の平均値（平均粒子径）及び粒度分布は、例えば、レーザー回折／散乱式粒度分布測定装置（堀場製作所製、商品名「ＬＡ−９１０」）を用いて測定することができる。
【０１０４】
１ｍｍ、１０ｍｍ等の大粒径の粒状物については、前記ＬＡ−９１０を用いる測定では、セル中において沈殿が生じて正確な値が得られないため、目開き１０００μｍ、５００μｍ、１５０μｍ、１０６μｍ、９０μｍ、７５μｍ、６３μｍ、４５μｍ、２５μｍの篩（ＪＩＳ−Ｚ８８０１）、受け皿の順に組み合わせ、最上の篩に粒状物を約１０ｇ入れ、充分振とうさせた後、各篩に残る粒状物の重量を秤量し、全重量を１００％として、重量分率より粒度分布を求めることができる。また、平均粒子径は、重量基準の５０％粒子径から求めることができる。
【０１０５】
本発明に係るジアセタール含有組成物の粒度分布は、広範囲に分布しても良く、特に単一分散である必要はない。即ち、通常の工業的な粉砕装置により得られる粒度分布で十分である。
【０１０６】
上記のジアセタール含有組成物の形状にするために、必要に応じて粉砕・解砕、或いは造粒、成形、分級等を行うことができる。
【０１０７】
上記形態のジアセタール含有組成物は、何れも公知の造粒機、粉砕機・解砕機、分級機等を用いて製造できる。例えば、造粒機では乾式または湿式押出し造粒機、混合攪拌造粒機、タブレットマシーン、乾式圧縮ロール造粒機、球形整粒機、粉砕機・解砕機ではピンミル、ジェットミル、パルベライザー、カッターミル、ハンマーミル、プレーナークラッシャー、フレーククラッシャー、ニブラー、分級機では振動ふるい機、風力分級機等が例示される。
【０１０８】
２．ジアセタール含有組成物の製造方法
本発明のジアセタール含有組成物の製造方法は、上記成分（Ａ）、成分（Ｂ）、及び成分（Ｃ）を混合する工程を具備することを特徴とする。かかる混合方法は、所望のジアセタール含有組成物が得られる限り、特に限定されるものではない。
【０１０９】
例えば、次の方法が例示される：
（i）  従来公知の一般式（１）で表されるジアセタール製造方法（例えば特開平２−２３１４８８号公報に記載の方法）に従って、当該ジアセタールを製造する過程で、成分（Ｂ）、及び成分（Ｃ）を混合する方法、
（ii）  成分（Ａ）、成分（Ｂ）、及び成分（Ｃ）をヘンシェルミキサー、Ｖブレンダー、リボンブレンダー等の公知の混合装置を用いて粉体混合（ドライブレンド）する方法、
（iii）  メタノール、エタノール等の炭素数１〜３の低級アルコール類や水等の分散媒に、成分（Ａ）、成分（Ｂ）、成分（Ｃ）を入れ、室温若しくは加温下で攪拌して混合してスラリー状若しくは膨潤した状態にした後、該分散媒を留去する方法、
（iv）  メタノール、エタノール等の炭素数１〜３の低級アルコール類や水等の分散媒に、成分（Ａ）を入れて室温若しくは加温下で攪拌してスラリー状若しくは膨潤した状態にした後、成分（Ｂ）、及び成分（Ｃ）をそのまま或いはメタノール、エタノール等の炭素数１〜３の低級アルコール類や水等の溶液状態で添加して混合し、次いで該分散媒を留去する方法。
【０１１０】
なお、（i）の混合方法における成分（Ｂ）の添加時期は、ソルビトールと当該ベンズアルデヒド類とのジアセタール化反応終了後で、当該反応系が中性状態にある時が好ましい。また、（iii）及び（iv）の混合方法における分散媒の使用量は、成分（Ａ）１０重量部に対して、好ましくは５〜２００重量部程度、より好ましくは１０〜１００重量部程度である。分散媒存在下の混合温度は、通常２０〜１００℃程度、好ましくは５０〜８０℃程度が挙げられる。
【０１１１】
好ましいジアセタール含有組成物の製造方法としては、上記（i）、（iii）及び（iv）の方法が推奨される。
【０１１２】
３．ジアセタールの流動性を向上させる方法
本発明は、成分（Ａ）に対して、成分（Ｂ）、及び成分（Ｃ）（又は、成分（Ａ’）に対して、成分（Ｂ’）、及び成分（Ｃ’））を配合することによって、ジアセタールの流動性を向上させる方法にも関する。前記成分（Ａ）、成分（Ｂ）、及び成分（Ｃ）（又は、成分（Ａ’）、成分（Ｂ’）、及び成分（Ｃ’））は、前記の「１．ジアセタール含有組成物」で挙げられたものと同様の成分のものが挙げられ、成分（Ａ）、成分（Ｂ）、及び成分（Ｃ）（又は、成分（Ａ’）、成分（Ｂ’）、及び成分（Ｃ’））の各種配合量、並びに配合割合は、前記の「１．ジアセタール含有組成物」で挙げられた各種含有量、及び含有割合と同じである。
【０１１３】
前記成分（Ａ）に対して、成分（Ｂ）、及び成分（Ｃ）（又は、成分（Ａ’）に対して、成分（Ｂ’）、及び成分（Ｃ’））を配合することによって、粉体流動性を向上させることができ、成分（Ａ）のジアセタールに特有の課題である、原料供給の際の、配管内、供給ホッパー内、フィーダー内等におけるブリッジングを抑制することができる。
【０１１４】
４．ポリオレフィン樹脂組成物
本発明のポリオレフィン樹脂組成物は、ジアセタール含有組成物、及びポリオレフィン樹脂を含有する。
【０１１５】
ジアセタール含有組成物は、前記「１．ジアセタール含有組成物」で挙げられた成分（Ａ）、成分（Ｂ）、及び成分（Ｃ）（又は、成分（Ａ’）、成分（Ｂ’）、及び成分（Ｃ’））と同様の成分、並びにこれらの成分と同様の含有量及び含有割合を有するジアセタール含有組成物が挙げられる。
【０１１６】
本発明に係るポリオレフィン樹脂としては、例えば、ポリエチレン系樹脂、ポリプロピレン系樹脂、ポリブテン系樹脂、ポリメチルペンテン系樹脂、ポリブタジエン系樹脂が例示される。
【０１１７】
具体的には、高密度ポリエチレン、中密度ポリエチレン、直鎖状ポリエチレン、エチレン含量５０重量％以上、好ましくは７０重量％以上のエチレンコポリマー、プロピレンホモポリマー、プロピレン５０重量％以上、好ましくは７０重量％以上のプロピレンコポリマー、ブテンホモポリマー、ブテン含量５０重量％以上、好ましくは７０重量％以上のブテンコポリマー、メチルペンテンホモポリマー、メチルペンテン含量５０重量％以上、好ましくは７０重量％以上のメチルペンテンコポリマー、ポリブタジエン等が例示される。また、上記コポリマーはランダムコポリマーであってもよく、ブロックコポリマーであってもよい。更に、これらの樹脂の立体規則性がある場合は、アイソタクチックでもシンジオタクチックでもよい。
【０１１８】
上記コポリマーを構成し得るコモノマーとして、具体的にはエチレン、プロピレン、ブテン、ペンテン、ヘキセン、ヘプテン、オクテン、ノネン、デセン、ウンデセン、ドデセン等の炭素数２〜１２のα−オレフィン、１，４−エンドメチレンシクロヘキセン等のビシクロ型モノマー、（メタ）アクリル酸メチル、（メタ）アクリル酸エチル等の（メタ）アクリル酸エステル、酢酸ビニル等が例示できる。
【０１１９】
かかる重合体を製造するために適用される触媒としては、一般に使用されているチーグラー・ナッタ型触媒はもちろん、遷移金属化合物（例えば、三塩化チタン、四塩化チタン等のチタンのハロゲン化物）を塩化マグネシウム等のハロゲン化マグネシウムを主成分とする担体に担持してなる触媒と、アルキルアルミニウム化合物（トリエチルアルミニウム、ジエチルアルミニウムクロリド等）とを組み合わせてなる触媒系やメタロセン触媒も使用できる。
【０１２０】
本発明に係るポリオレフィン樹脂のメルトフローレート（以下「ＭＦＲ」と略記する。ＪＩＳ  Ｋ  ７２１０−１９９９）は、その適用する成形方法により適宜選択されるが、通常０．０１〜２００ｇ／１０分程度、好ましくは０．０５〜１００ｇ／１０分程度が推奨される。
【０１２１】
ポリオレフィン樹脂１００重量部に対するジアセタール含有組成物の含有量は、０．０５〜０．４重量部程度が好ましく、０．１〜０．３重量部程度がより好ましく、０．１５〜０．２５重量部程度がさらに好ましい。ジアセタール含有組成物の含有量を０．０５重量部以上に設定することにより、核剤効果が大きくなり、透明性や機械的性質の向上等の樹脂改質効果が発現し易くなる。一方、ジアセタール含有組成物の含有量を０．４重量部以下で配合することにより、成形体の透明性の悪化の原因とはならず、かつ経済的観点からも良好である。
【０１２２】
本発明に係るポリオレフィン樹脂組成物は、その使用目的やその用途に応じて、本発明の効果を損なわない範囲で添加剤を添加したものであってもよい。
【０１２３】
かかるポリオレフィン樹脂組成物に含まれる添加剤としては、前記、「１−４．その他の成分」で挙げられたものと同様のものを使用することができる。
【０１２４】
具体的には、蛍光増白剤（２，５−チオフェンジイル（５−ｔｅｒｔ−ブチル−１，３−ベンゾキサゾール）、４，４’−ビス（ベンゾオキサゾール−２−イル）スチルベン等）、酸化防止剤、安定剤（金属化合物、エポキシ化合物、窒素化合物、燐化合物、硫黄化合物等）、紫外線吸収剤（ベンゾフェノン系化合物、ベンゾトリアゾール系化合物等）、界面活性剤、滑剤（パラフィン、ワックス等の脂肪族炭化水素、炭素数８〜２２の高級脂肪酸、炭素数８〜２２の高級脂肪酸金属（Ａｌ、Ｃａ）塩、炭素数８〜２２の高級脂肪族アルコール、ポリグリコール、炭素数４〜２２の高級脂肪酸と炭素数４〜１８の脂肪族１価アルコールとのエステル、炭素数８〜２２の高級脂肪酸アマイド、シリコーン油、ロジン誘導体等）、充填剤（タルク、ハイドロタルサイト、マイカ、ゼオライト、パーライト、珪藻土、炭酸カルシウム、ガラス繊維等）、発泡剤、発泡助剤、ポリマー添加剤、可塑剤（ジアルキルフタレート、ジアルキルヘキサヒドロフタレート等）、架橋剤、架橋促進剤、帯電防止剤、難燃剤、分散剤、有機無機の顔料（インディゴ化合物、フタロシアニン系化合物、アントラキノン系化合物、ウルトラマリン化合物、アルミン酸コバルト化合物等）、加工助剤、他の核剤等の各種添加剤が例示される。
【０１２５】
これらの任意の添加剤を使用する場合、その使用量は、本発明の効果を阻害しない限り、通常使用されている範囲で使用すればよいが、成分（Ａ）１００重量部に対して、好ましくは０．００５〜１００重量部程度、より好ましくは０．０１〜５０重量部程度で使用される。
【０１２６】
特に、前記酸化防止剤は、本発明のジアセタール含有組成物の貯蔵安定性を向上させる効果も有している。該貯蔵安定性の向上を目的として当該酸化防止剤を使用する場合、その使用量は、上記成分（Ａ）１００重量部に対して、好ましくは０．０１〜５重量部、より好ましくは０．０３〜３重量部である。
【０１２７】
かかる酸化防止剤としては、フェノール系酸化防止剤、亜リン酸エステル系化合物、イオウ系酸化防止剤等が例示され、具体的には２，６−ジ−ｔ−ブチルフェノール、ｎ−オクタデシル−３−（３’、５’−ジ−ｔ−ブチル−４’−ヒドロキシフェニル）プロピオネート、テトラキス［メチレン−３−（３，５−ジ−ｔ−ブチル−４−ヒドロキシフェニル）プロピオネート］メタン、トリス（３，５−ジ−ｔ−ブチル−４−ヒドロキシベンジル）イソシアヌレート、４，４’−ブチリデン−ビス（３−メチル−６−ｔ−ブチルフェノール）、トリエチレングリコール−ビス−［３−（３−ｔ−ブチル−４−ヒドロキシ−５−メチルフェニル）プロピオネート］等が例示される。中でも、テトラキス［メチレン−３−（３，５−ジ−ｔ−ブチル−４−ヒドロキシフェニル）プロピオネート］メタンが推奨される。
【０１２８】
これら任意の添加剤を配合する場合、実用レベルで均一に混合できれば特に混合方法は限定されず、例えば上記のようにドライブレンドして均一な混合物を製造する方法が例示される。
【０１２９】
本発明のポリオレフィン樹脂組成物の好ましい組み合わせとしては、ポリオレフィン樹脂として、ポリエチレン系樹脂、ポリプロプレン系樹脂及びポリブテン系樹脂が例示され、より具体的には、高密度ポリエチレン、中密度ポリエチレン、直鎖状ポリエチレン、エチレン含量５０重量％以上のエチレンコポリマー、プロピレンホモポリマー、プロピレン５０重量％以上のプロピレンコポリマー、ブテンホモポリマー、ブテン含量５０重量％以上のブテンコポリマー、メチルペンテンホモポリマー、メチルペンテン含量５０重量％以上のメチルペンテンコポリマー、ポリブタジエン等と、ジアセタール含有組成物の組み合わせとして、前記の「１−５．ジアセタール含有組成物の好ましい組み合わせ」で挙げられた成分（Ａ’）、成分（Ｂ’）、及び成分（Ｃ’）を含むジアセタール含有組成物の組み合わせであることが好ましい。
【０１３０】
５．ポリオレフィン樹脂組成物の製造方法
本発明のポリオレフィン樹脂組成物の製造方法としては、例えば、次の方法が例示できる：
（ａ）ポリオレフィン樹脂（粉末、顆粒、フレーク又はペレット）と、本発明のジアセタール含有組成物及び必要に応じて前記の添加剤を、慣用の混合機、例えばヘンシェルミキサー、Ｖブレンダー、リボンブレンダー等を用いて混合してドライブレンドタイプのポリオレフィン樹脂組成物を製造する方法、
（ｂ）このドライブレンドタイプのポリオレフィン樹脂組成物を、慣用の混練り機、例えば一軸、二軸の押し出し機等を用いて、所望の温度で溶融混練し、押し出されたストランドを冷却し、次いで冷却されたストランドをカッティングしてペレットタイプのポリオレフィン樹脂組成物を製造する方法、
（ｃ）ジアセタール含有組成物の含有量が高い（２〜１５重量％程度）マスターバッチペレットタイプのポリオレフィン樹脂組成物を製造する方法。
【０１３１】
本発明のポリオレフィン樹脂組成物におけるジアセタール含有組成物の配合量、及び配合割合は、前記「４．ポリオレフィン樹脂組成物」におけるジアセタール含有組成物の含有量、及び含有割合と同じである。
【０１３２】
６．樹脂成形体
本発明の樹脂成形体は、上記本発明のポリオレフィン樹脂組成物を慣用されている成形法に従って成形することにより得られる。本発明に係るポリオレフィン樹脂組成物を成形するに際しては、射出成形、押出成形、ブロー成形、圧空成形、回転成形、フィルム成形等の従来公知の成形方法のいずれも採用できる。成形条件としては、従来採用されている条件が広い範囲から適宜選択できる。
【０１３３】
本発明に係るポリオレフィン樹脂組成物は、従来、ジアセタールを核剤として配合してなるポリオレフィン樹脂組成物が用いられてきた分野と同様の分野において適用され、成形体とされる。
【０１３４】
樹脂成形体中におけるジアセタール含有組成物の使用量は、樹脂１００重量部に対して０．０５〜０．４重量部程度が好ましく、０．１〜０．３重量部程度がより好ましく、０．１５〜０．２５重量部程度がさらに好ましい。これらの範囲内で配合することにより充分に本発明の効果を得ることができる。
【０１３５】
７．ポリオレフィン樹脂組成物の低温での成形方法
本発明に係る樹脂成形体は、粒状又は粉末状のジアセタール含有組成物、及びポリオレフィン樹脂を混合し、得られたポリオレフィン樹脂組成物を成形することによって得られる。なお、前記「粒状又は粉末状のジアセタール含有組成物」、「ポリオレフィン樹脂」、及び「ポリオレフィン樹脂組成物」は、前記で挙げられたものと同じである。
【０１３６】
従来より、ジアセタールは融点が高く、高温領域下で透明性に優れた成形体を製造する場合に要するジアセタール含有組成物の必要な添加量は、低温領域下では十分分散されず成形体の透明性を悪化させる要因になる。一方、本発明においては、核剤として前記「１．ジアセタール含有組成物」で挙げられたジアセタール含有組成物を用いることで低温領域下においても十分に成形体の透明性が得られ、かつ低温領域下においても十分に透明性に優れた樹脂成形体を得ることができる。
【０１３７】
前記、低温領域の具体的な温度範囲としては、好ましくは１９０〜２３０℃程度であり、より好ましくは１９０〜２２０℃程度であり、さらに好ましくは１９０〜２１０℃程度である。もちろん、本発明に係る樹脂成形体の成形温度が、２４０℃よりも高い従来の温度領域においても十分に透明性において優れた樹脂成形体を成形することができる。
【０１３８】
なお、成形温度の上限は、ジアセタール含有組成物中の各成分、及びポリオレフィン樹脂が熱分解されない温度であり、樹脂成形体として要求される透明性、物性等の効果が損なわれない範囲で適宜設定されるが、例えば、２６０℃程度、好ましくは２５０℃程度が挙げられる。
【０１３９】
８．樹脂成形体の用途
本発明の樹脂成形体は、食品包装材及び食品容器、化粧品容器、医薬品容器等の分野、熱や放射線等により滅菌されるディスポーザブル注射器、輸液・輸血セット、採血器具等の医療用器具類；放射線等により滅菌される食品・植物等の包装物；衣料ケースや衣料保存用コンテナ等の各種ケース類；食品を熱充填するためのカップ、レトルト食品の包装容器；電子レンジ用容器；ジュース、茶等の飲料用、化粧品用、医薬品用、シャンプー用等の缶、ビン等の容器；味噌、醤油等の調味料用容器及びキャップ；水、米、パン、漬物等の食品用ケース及び容器として有用である。更に、本発明の樹脂成形体は、冷蔵庫用ケース等の雑貨；文具；電気・機械部品；自動車用部品等の素材としても好適である。
【実施例】
【０１４０】
以下、実施例及び比較例を挙げ、本発明を詳しく説明するが、本発明はこれら実施例に限定されるものではない。【０１４１】
下記の実施例及び比較例において、ジアセタール含有組成物については、粉体特性に関する評価として、帯電性の評価、摩擦角の評価、ブリードアウト試験、ブロッキング性の評価、金属への付着性評価(フィーダーテスト)、せん断試験(内部摩擦角の評価)、及びヘイズ値の評価を以下の方法によって行った。【０１４２】
１．帯電性の評価
実施例及び比較例において調製されたジアセタール含有組成物の帯電性を株式会社ナノシーズ製の静電気拡散率測定装置を用いて測定した。２０℃、４０％ＲＨの環境下でジアセタール含有組成物をサンプルプレートに取り、コロナ放電にて帯電させた後、サンプルは固定された状態で測定センサー駆動し、表面電位の減衰を測定した。約９００秒後に得られた数値が小さいほど帯電しにくい。【０１４３】
２．摩擦角の評価
実施例及び比較例において調製されたジアセタール含有組成物０．１ｇをのせた２５ｃｍ×２５ｃｍ(厚み：３ｍｍ)のガラス板を徐々に傾けていき、試料が滑り出した角度を測定した。得られた数値が小さいほど、粉体流動性がよい。【０１４４】
３．ブリードアウト試験
実施例及び比較例において射出成形により得られた試験片（厚さ：１ｍｍ）を約８０℃のギアオーブンに吊るし、約１０日間放置した後、ブリードアウトの有無を目視して確認し、Ａ：ブリードアウトがみられない、Ｂ：わずかにブリードアウトがみられる、Ｃ：ブリードアウトがみられる、の３段階評価を行った。【０１４５】
４．ブロッキング性の評価
５．６ｃｍ×５．６ｃｍのポリエチレン製の袋に、実施例及び比較例において調製されたジアセタール含有組成物３．５ｇをそれぞれ充填後、封止したものに２ｋｇの荷重をかけ、約６０℃のギアオーブンに静置した。３週間後、袋からそれぞれ試料をとりだし、そのブロッキング状況について目視確認し、Ａ：ブロッキングがほとんどみられない、Ｂ：わずかにブロッキングがみられる、Ｃ：ブロッキングが顕著にみられる、の３段階評価を行った。【０１４６】
５．金属への付着性評価(フィーダーテスト)
実施例及び比較例において調製されたジアセタール含有組成物３００ｇを２軸スクリュー型フィーダー（（株）クボタ製のＫＦ−Ｃ２０００）に投入後、モータースクリュー出力（ＭＶ１）を１０％に設定し、アジテーターを駆動させて該ジアセタール含有組成物の送り出しを行った。その後、スクリューへのジアセタール含有組成物の付着状況を目視にて確認を行った。図１に、２軸スクリュー型フィーダー部を模式的に表した図を示す。図１の上部は、２軸スクリュー型フィーダー部の前面図を示し、図１の下部は、上面図を示す。なお、図１中の１は、ホッパーを示し、２は、アジテーターを示し、３は、２軸型スクリューを示す。【０１４７】
６．せん断試験(内部摩擦角の評価)
実施例及び比較例において調製されたジアセタール含有組成物の内部摩擦角を、株式会社ナノシーズ製の粉体層せん断力測定装置（ＮＳ−Ｓ５００型）を用いて測定した。せん断試験に用いたセルの高さは、３０ｍｍであり、垂直荷重で５０Ｎ、１００Ｎ、１５０Ｎの力を加えて測定を実施した。なお、セルの押し込み速度は０．２ｍｍ／秒、押し込み隙間は０．２ｍｍ、横摺り速度は１０μｍ／秒の条件で測定した。得られたチャートの傾き(内部摩擦角)が小さいほどジアセタール含有組成物同士の付着性が小さく、粉体流動性がよい。【０１４８】
７．ヘイズ値（％）の評価
実施例及び比較例において射出成形により得られた試験片（厚さ：２ｍｍ）のヘイズ値を、（株）東洋精機製作所製のヘイズメータを用いて、ＪＩＳ  Ｋ７１３６（２０００）に準じて測定した。得られた数値が小さい程、透明性に優れている。【０１４９】
実施例１
成分（Ａ）として１，３：２，４−ビス−Ｏ−（３’，４’−ジメチルベンジリデン）−Ｄ−ソルビトール（以下、「３，４ＤＭＤＢＳ」とも表記する）、成分（Ｂ）としてポリオキシエチレン（エチレンオキシド平均付加モル数：２０）ソルビタントリステアレート、及び成分（Ｃ）としてステアリン酸亜鉛を表１記載の配合量となるように混合し、さらにメタノールを加えて、メタノール中で還流条件下、１時間撹拌し、白色ペースト状の混合物を得た。次いでメタノールを減圧下で大部分除去した後、１３３Ｐａ、８０℃の条件下で４時間撹拌しながら、真空乾燥させた。次に７０メッシュのＪＩＳ標準篩（目開き２１２μｍ）で篩分けして粗粒を除去し、粉末状のジアセタール含有組成物を得た。得られたジアセタール含有組成物を用いて、帯電性、摩擦角、内部摩擦角及びブロッキング試験の評価を行った。得られた評価結果を表１に示した。【０１５０】
実施例２〜４
成分（Ｂ）のポリオキシエチレン（エチレンオキシド平均付加モル数：２０）ソルビタントリステアレートの配合量を成分（Ａ）１００重量部に対し、表１記載の配合量用いた以外は実施例１と同様に行い、本発明のジアセタール含有組成物を得た。得られたジアセタール含有組成物の各評価項目を評価し、得られた結果を表１に示した。【０１５１】
実施例５
成分（Ｂ）として、ポリオキシエチレン（エチレンオキシド平均付加モル数：２０）ソルビタントリステアレートに代えて、ポリオキシエチレン（エチレンオキシド平均付モル数：２０）ソルビタンモノステアレートを用い、成分（Ａ）１００重量部に対し、成分（Ｂ）を１．０重量部用いた以外は実施例１と同様に行い、本発明のジアセタール含有組成物を得た。得られたジアセタール含有組成物の各評価項目を評価し、得られた結果を表１に示した。【０１５２】
実施例６
成分（Ｂ）として、ポリオキシエチレン（エチレンオキシド平均付加モル数：２０）ソルビタントリステアレートに代えて、ポリオキシエチレン（エチレンオキシド平均付モル数：２０）ソルビタンモノオレエートを用い、成分（Ａ）１００重量部に対し、成分（Ｂ）を１．０重量部用いた以外は実施例１と同様に行い、本発明のジアセタール含有組成物を得た。得られたジアセタール含有組成物の各評価項目を評価し、得られた結果を表１に示した。【０１５３】
実施例７
成分（Ｂ）として、ポリオキシエチレン（エチレンオキシド平均付加モル数：２０）ソルビタントリステアレートに代えて、ポリオキシエチレン（エチレンオキシド平均付モル数：２０）ソルビタンモノラウレートを用い、成分（Ａ）１００重量部に対し、成分（Ｂ）を１．０重量部用いた以外は実施例１と同様に行い、本発明のジアセタール含有組成物を得た。得られたジアセタール含有組成物の各評価項目を評価し、得られた結果を表１に示した。【０１５４】
実施例８
成分（Ｂ）として、ポリオキシエチレン（エチレンオキシド平均付加モル数：２０）ソルビタントリステアレートに代えて、ポリオキシエチレン（エチレンオキシド平均付モル数：６）ソルビタンモノステアレートを用い、成分（Ａ）１００重量部に対し、成分（Ｂ）を１．０重量部用いた以外は実施例１と同様に行い、本発明のジアセタール含有組成物を得た。得られたジアセタール含有組成物の各評価項目を評価し、得られた結果を表１に示した。【０１５５】
比較例１
成分（Ｂ）及び成分（Ｃ）を添加せず、成分（Ａ）のジアセタールについて、各評価項目を評価し、得られた結果を表１に示した。【０１５６】
比較例２
成分（Ｂ）のポリオキシエチレン（エチレンオキシド平均付加モル数：２０）ソルビタントリステアレートの配合量を成分（Ａ）１００重量部に対し、０．０４重量部用いた以外は実施例１と同様に行い、ジアセタール含有組成物を得た。得られたジアセタール含有組成物の各評価項目を評価し、得られた結果を表１に示した。【０１５７】
比較例３
成分（Ｂ）のポリオキシエチレン（エチレンオキシド平均付加モル数：２０）ソルビタントリステアレートの配合量を成分（Ａ）１００重量部に対し、６．０重量部用いた以外は実施例１と同様に行い、ジアセタール含有組成物を得た。得られたジアセタール含有組成物の各評価項目を評価し、得られた結果を表１に示した。【０１５８】
比較例４
成分（Ｂ）として、ポリオキシエチレン（エチレンオキシド平均付加モル数：２０）ソルビタントリステアレートに代えて、ソルビタンモノオレエートを用い、成分（Ａ）１００重量部に対し、成分（Ｂ）を１．０重量部用いた以外は実施例１と同様に行い、ジアセタール含有組成物を得た。得られたジアセタール含有組成物の各評価項目を評価し、得られた結果を表１に示した。【０１５９】
比較例５
成分（Ｃ）を添加しない以外は実施例３と同様に行い、ジアセタール含有組成物を得た。得られたジアセタール含有組成物の各評価項目を評価し、得られた結果を表１に示した。【０１６０】
比較例６
成分（Ｂ）を添加せず、成分（Ａ）１００重量部に対し、成分（Ｃ）（ステアリン酸亜鉛）を５．０重量部用いた以外は実施例１と同様に行い、ジアセタール含有組成物を得た。得られたジアセタール含有組成物の各評価項目を評価し、得られた結果を表１に示した。【０１６１】
表１に、実施例１〜８、及び比較例１〜６で得られたジアセタール含有組成物の、種類、配合量、及び各評価結果を示す。なお表１中、成分（Ａ）、成分（Ｂ）、及び成分（Ｃ）の種類の略記は、以下の通りである。【０１６２】
ａ１：１，３：２，４−ビス−Ｏ−（３’，４’−ジメチルベンジリデン）−Ｄ−ソルビトール
ｂ１：ポリオキシエチレン（エチレンオキシド平均付加モル数：２０）ソルビタントリステアレート
ｂ２：ポリオキシエチレン（エチレンオキシド平均付モル数：２０）ソルビタンモノステアレート
ｂ３：ポリオキシエチレン（エチレンオキシド平均付モル数：２０）ソルビタンモノオレエート
ｂ４：ポリオキシエチレン（エチレンオキシド平均付モル数：２０）ソルビタンモノラウレート
ｂ５：ポリオキシエチレン（エチレンオキシド平均付モル数：６）ソルビタンモノステアレート
ｂ６：ソルビタンモノオレエート
ｃ１：ステアリン酸亜鉛【０１６３】
【表１】
0005920524.tif 000010
【０１６４】
上記の実施例２及び比較例１について、「５．金属への付着性評価(フィーダーテスト)」に従い、測定した。図２に実施例２のスクリューへの付着状況を示す写真を示し、図３に比較例１のスクリューへの付着状況を示す写真を示す。【０１６５】
さらに、上記の実施例２及び比較例１について、「６．せん断試験(内部摩擦角)」に従い、横軸に垂直応力、縦軸にせん断応力をプロットした。測定結果について、図４に示す。同様に、実施例１、３〜８、１７〜２０、２８、２９、比較例５、１６、２４及び２５についての測定結果をそれぞれ図５〜２１に示す。【０１６６】
表１より、所定量の界面活性剤である成分（Ｂ）を含有することにより粉体性状における帯電性が抑制されることがわかる。またそのような効果は、エチレンオキシドが付加されている非イオン性界面活性剤である成分（Ｂ）について効果が高いことがわかる。【０１６７】
帯電性については、成分（Ａ）のみ（比較例１）と比較して、成分（Ａ）、及び成分（Ｂ）（比較例５）、並びに成分（Ａ）及び成分（Ｃ）（比較例６）の２成分系において帯電効果が認められるが、実施例１〜８のように、３成分のジアセタール含有組成物では、上記の比較例と比較して、飛躍的な帯電効果が確認できた。【０１６８】
実施例９
ポリオレフィン樹脂組成物の調製
エチレン含有量３．０重量％のアイソタクチックランダムポリプロピレン樹脂（ＭＦＲ＝２０ｇ／１０分、以下、「ｒ−ＰＰ」と略記する。）１００重量部に対して、実施例１で調製されたジアセタール含有組成物を０．２重量部、ステアリン酸カルシウム０．０５重量部、テトラキス［メチレン−３−（３，５−ジ−ｔｅｒｔ−ブチル−４−ヒドロキシフェニル）プロピオネート］メタン（商品名；イルガノックス（登録商標）１０１０、チバスペシャリティーケミカルズ社製）０．０５重量部及びトリス（２，４−ジ−ｔ−ブチルフェニル）フォスファイト（商品名、イルガフォス（登録商標）１６８、ＢＡＳＦ社製）０．０５重量部を配合して、ヘンシェルミキサーでドライブレンドした。次に、樹脂温度１９０℃で二軸押出機（１５ｍｍφ、Ｌ／Ｄ＝４５（６７５ｍｍ／１５ｍｍ）、回転数＝２５０ｒｐｍ）を用いて溶融混練して、押出し、得られたストランドを水冷し、次いで切断してペレット化して、本発明のポリオレフィン系樹脂組成物を得た。【０１６９】
ポリオレフィン系樹脂組成物の成形
得られたポリオレフィン系樹脂組成物を樹脂温度１９０℃、金型温度４０℃の条件下で射出成形し、４０ｍｍ×７０ｍｍ×２ｍｍのポリオレフィン系樹脂成形体（試験片）を得た。得られた試験片を用いて、ヘイズ値（％）の評価（ｐｐｍ）及びブリードアウト試験の評価を行った。得られた評価結果を表２に示した。【０１７０】
実施例１０〜１６
ジアセタール含有組成物を表２に示す実施例で調製されたものに代えた以外は、実施例９と同様に行い、本発明ポリオレフィン樹脂組成物及び樹脂成形体を得た。それらの各評価項目を評価し、得られた結果を表２に示した。【０１７１】
比較例７
ジアセタール含有組成物を添加しない以外は実施例９と同様に行い、ポリオレフィン樹脂組成物及び樹脂成形体を得た。それらの各評価項目を評価し、得られた結果を表２に示した。【０１７２】
比較例８〜１３
ジアセタール含有組成物を表２に示す比較例で調製されたものに代えた以外は、実施例９と同様に行い、ポリオレフィン樹脂組成物及び樹脂成形体を得た。それらの各評価項目を評価し、得られた結果を表２に示した。【０１７３】
比較例１４
ジアセタール含有組成物に代えて、ポリオキシエチレン（エチレンオキシド平均付加モル数：２０）ソルビタントリステアレート（成分（ｂ１））を添加した以外は、実施例９と同様に行い、ポリオレフィン樹脂組成物及び樹脂成形体を得た。それらの各評価項目を評価し、得られた結果を表２に示した。【０１７４】
表２に、実施例９〜１６、及び比較例７〜１４で得られたポリオレフィン樹脂組成物及び樹脂成形体の各成分の配合量、及び各評価結果を示す。【０１７５】
【表２】
0005920524.tif 000011
【０１７６】
実施例９〜１６より、本願特定のポリオレフィン樹脂組成物から得られる成形品は、経時的に伴って、成形品の透明性に悪影響を与える成形品からのブリードアウトが抑制されていることがわかる。【０１７７】
実施例１７
成分（Ａ）１００重量部に対し、成分（Ｃ）のステアリン酸亜鉛を０．５重量部用いた以外は実施例４と同様に行い、ジアセタール含有組成物を得た。得られたジアセタール含有組成物の各評価項目を評価し、得られた結果を表３に示した。【０１７８】
実施例１８
成分（Ａ）１００重量部に対し、成分（Ｃ）のステアリン酸亜鉛を１５．０重量部用いた以外は実施例４と同様に行い、ジアセタール含有組成物を得た。得られたジアセタール含有組成物の各評価項目を評価し、得られた結果を表３に示した。【０１７９】
実施例１９
ステアリン酸亜鉛に代えてステアリン酸マグネシウムを用い、成分（Ａ）１００重量部に対し、成分（Ｃ）のステアリン酸マグネシウムを５．０重量部用いた以外は実施例４と同様に行い、ジアセタール含有組成物を得た。得られたジアセタール含有組成物の各評価項目を評価し、得られた結果を表３に示した。【０１８０】
実施例２０
ステアリン酸亜鉛に代えてステアリン酸リチウムを用い、成分（Ａ）１００重量部に対し、成分（Ｃ）のステアリン酸リチウムを５．０重量部用いた以外は実施例４と同様に行い、ジアセタール含有組成物を得た。得られたジアセタール含有組成物の各評価項目を評価し、得られた結果を表３に示した。【０１８１】
比較例１５
成分（Ａ）１００重量部に対し、成分（Ｃ）のステアリン酸亜鉛を０．４重量部用いた以外は実施例４と同様に行い、ジアセタール含有組成物を得た。得られたジアセタール含有組成物の各評価項目を評価し、得られた結果を表３に示した。【０１８２】
比較例１６
成分（Ａ）１００重量部に対し、成分（Ｂ）のポリオキシエチレン（エチレンオキシド平均付加モル数：２０）ソルビタントリステアレートを１．５重量部、及び成分（Ｃ）（ステアリン酸亜鉛）を２５．０重量部用いた以外は実施例１と同様に行い、ジアセタール含有組成物を得た。得られたジアセタール含有組成物の各評価項目を評価し、得られた結果を表３に示した。【０１８３】
比較例１７
成分（Ｃ）のステアリン酸亜鉛に代えて、ステアリン酸カルシウムを用い、成分（Ｃ）のステアリン酸カルシウムを５．０重量部用いた以外は実施例４と同様に行い、ジアセタール含有組成物を得た。得られたジアセタール含有組成物の各評価項目を評価し、得られた結果を表３に示した。【０１８４】
比較例１８
成分（Ｃ）のステアリン酸亜鉛に代えて、ステアリン酸ナトリウムを用い、成分（Ｃ）のステアリン酸ナトリウムを５．０重量部用いた以外は実施例４と同様に行い、ジアセタール含有組成物を得た。得られたジアセタール含有組成物の各評価項目を評価し、得られた結果を表３に示した。【０１８５】
表３に、実施例１７〜２０、及び比較例１５〜１８で得られたジアセタール含有組成物の、種類、配合量、及び各評価結果を示す。なお、比較参照のため、上記表１で示した実施例４及び比較例１のジアセタール含有組成物の、種類、配合量、及び各評価結果についても表３に示す。また、表３中、成分（Ａ）の種類のａ１、成分（Ｂ）の種類のｂ１、及び成分（Ｃ）の種類のｃ１の略記は、上記表１と同様である。さらに、表３のそれ以外の成分の略記は以下の通りである。【０１８６】
ｃ２：ステアリン酸マグネシウム
ｃ３：ステアリン酸リチウム
ｃ４：ステアリン酸カルシウム
ｃ５：ステアリン酸ナトリウム【０１８７】
【表３】
0005920524.tif 000012
【０１８８】
実施例２１〜２４
ジアセタール含有組成物を表４に示す実施例で調製されたものに代えた以外は、実施例９と同様に行い、ポリオレフィン樹脂組成物及び樹脂成形体を得た。それらの各評価項目を評価し、得られた結果を表４に示した。【０１８９】
比較例１９〜２２
ジアセタール含有組成物を表４に示す比較例で調製されたものに代えた以外は、実施例９と同様に行い、ポリオレフィン樹脂組成物及び樹脂成形体を得た。それらの各評価項目を評価し、得られた結果を表４に示した。【０１９０】
比較例２３
ジアセタール含有組成物に代えて、ステアリン酸亜鉛（成分（ｃ１））を添加し、ｒ−ＰＰ１００重量部に対して、ステアリン酸亜鉛（成分（ｃ１））を０．０１重量部用いた以外は、実施例９と同様に行い、ポリオレフィン樹脂組成物及び樹脂成形体を得た。それらの各評価項目を評価し、得られた結果を表４に示した。【０１９１】
表４に、実施例２１〜２４、及び比較例１９〜２３で得られたポリオレフィン樹脂組成物及び樹脂成形体の各成分の配合量、及び各評価結果を示す。なお、比較参照のため、上記表２で示した実施例１２、比較例７、及び比較例８のポリオレフィン樹脂組成物及び樹脂成形体の各成分の配合量、及び各評価結果についても表４に示す。【０１９２】
【表４】
0005920524.tif 000013
【０１９３】
実施例２５
ジアセタール含有組成物を実施例２で調製されたものに代え、ｒ−ＰＰ１００重量部に対し、ジアセタール含有組成物０．１重量部用いた以外は実施例９と同様に行い、ポリオレフィン樹脂組成物及び樹脂成形体を得た。それらの各評価項目を評価し、得られた結果を表５に示した。【０１９４】
実施例２６
ジアセタール含有組成物を実施例２で調製されたものに代え、ｒ−ＰＰ１００重量部に対し、ジアセタール含有組成物０．３重量部用いた以外は実施例９と同様に行い、ポリオレフィン樹脂組成物及び樹脂成形体を得た。それらの各評価項目を評価し、得られた結果を表５に示した。【０１９５】
実施例２７
ポリオレフィン樹脂組成物の製造時の樹脂温度を２４０℃、及びポリオレフィン系樹脂組成物の成形時の樹脂温度を２４０℃とした以外は実施例１０と同様に行い、ポリオレフィン樹脂組成物及び樹脂成形体を得た。それらの各評価項目を評価し、得られた結果を表５に示した。【０１９６】
表５に、実施例２５〜２７で得られたポリオレフィン樹脂組成物及び樹脂成形体の各成分の配合量、及び各評価結果を示す。なお、比較参照のため、上記表２で示した実施例１０、比較例７、及び比較例８のポリオレフィン樹脂組成物及び樹脂成形体の各成分の配合量、及び各評価結果についても表５に示す。【０１９７】
【表５】
0005920524.tif 000014
【０１９８】
実施例２８
成分（Ａ）の１，３：２，４−ビス−Ｏ−（３’，４’−ジメチルベンジリデン）−Ｄ−ソルビトールに代えて、１，３：２，４−ビス−Ｏ−（ｐ−エチルベンジリデン）−Ｄ−ソルビトールを用い、成分（Ａ）１００重量部に対し、成分（Ｂ）のポリオキシエチレン（エチレンオキシド平均付加モル数：２０）ソルビタントリステアレートを１．０重量部用い、成分（Ｃ）のステアリン酸亜鉛を５．０重量部用いた以外は実施例１と同様に行い、ジアセタール含有組成物を得た。得られたジアセタール含有組成物の各評価項目を評価し、得られた結果を表６に示した。【０１９９】
実施例２９
成分（Ａ）の１，３：２，４−ビス−Ｏ−（３’，４’−ジメチルベンジリデン）−Ｄ−ソルビトールに代えて、１，３：２，４−ビス−Ｏ−（ｐ−メチルベンジリデン）−Ｄ−ソルビトールを用い、成分（Ａ）１００重量部に対し、成分（Ｂ）のポリオキシエチレン（エチレンオキシド平均付加モル数：２０）ソルビタントリステアレートを１．０重量部用い、成分（Ｃ）のステアリン酸亜鉛を５．０重量部用いた以外は実施例１と同様に行い、ジアセタール含有組成物を得た。得られたジアセタール含有組成物の各評価項目を評価し、得られた結果を表６に示した。【０２００】
比較例２４
成分（Ｂ）及び成分（Ｃ）を添加せず、成分（Ａ）の１，３：２，４−ビス−Ｏ−（ｐ−エチルベンジリデン）−Ｄ−ソルビトールについて、各評価項目を評価し、得られた結果を表６に示した。【０２０１】
比較例２５
成分（Ｂ）及び成分（Ｃ）を添加せず、成分（Ａ）の１，３：２，４−ビス−Ｏ−（ｐ−メチルベンジリデン）−Ｄ−ソルビトールについて、各評価項目を評価し、得られた結果を表６に示した。【０２０２】
表６に、実施例２８〜２９、及び比較例２４〜２５で得られたジアセタール含有組成物の、種類、配合量、及び各評価結果を示す。なお表６中、成分（Ｂ）のｂ１、及び成分（Ｃ）の種類のｃ１の略記は、上記表１と同様である。また、表６成分（Ａ）の種類のａ２及びａ３の略記は以下の通りである。【０２０３】
ａ２：１，３：２，４−ビス−Ｏ−（ｐ−エチルベンジリデン）−Ｄ−ソルビトール
ａ３：１，３：２，４−ビス−Ｏ−（ｐ−メチルベンジリデン）−Ｄ−ソルビトール【０２０４】
【表６】
0005920524.tif 000015
【０２０５】
実施例３０及び３１
ジアセタール含有組成物を表７に示す実施例で調製されたものに代えた以外は、実施例９と同様に行い、ポリオレフィン樹脂組成物及び樹脂成形体を得た。それらの各評価項目を評価し、得られた結果を表７に示した。【０２０６】
表７に、実施例３０及び３１で得られたポリオレフィン樹脂組成物及び樹脂成形体の各成分の配合量、及び各評価結果を示す。【０２０７】
【表７】
0005920524.tif 000016
【符号の説明】
【０２０８】
１  ホッパー
２  アジテーター
３  ２軸型スクリュー
【図１】
0005920524.tif 000019
【図２】
0005920524.tif 000020
【図３】
0005920524.tif 000021
【図４】
0005920524.tif 000022
【図５】
0005920524.tif 000023
【図６】
0005920524.tif 000024
【図７】
0005920524.tif 000025
【図８】
0005920524.tif 000026
【図９】
0005920524.tif 000027
【図１０】
0005920524.tif 000028
【図１１】
0005920524.tif 000029
【図１２】
0005920524.tif 000030
【図１３】
0005920524.tif 000031
【図１４】
0005920524.tif 000032
【図１５】
0005920524.tif 000033
【図１６】
0005920524.tif 000034
【図１７】
0005920524.tif 000035
【図１８】
0005920524.tif 000036
【図１９】
0005920524.tif 000037
【図２０】
0005920524.tif 000038
【図２１】
0005920524.tif 000039